(57)【要約】  本発明は、有機ゲルを形成するのに適した成分を含む組成物（Ａ）及び溶媒（Ｂ）を含む混合物（Ｉ）を準備する工程と、溶媒（Ｂ）の存在下で組成物（Ａ）中の成分を反応させてゲルを形成する工程と、工程ｂ）で得られたゲルを乾燥する工程と、を少なくとも含む、多孔質物質を製造するための方法であって、組成物（Ａ）が、イソシアネートに対し反応性のある少なくとも１つの官能基及びリンを含む少なくとも１種の化合物（ａｆ）と、尿素、ビウレット、並びに尿素及びビウレットの誘導体からなる群から選択される少なくとも１種の成分（ａｕ）と、を含む、方法に関する。本発明は更に、この方法で得ることができる多孔質物質と、多孔質物質を使用する方法であって、断熱材として及び真空断熱パネルにおいて、並びに空気等のガス用の乾燥剤として、フィルターシステムにおいて、吸着熱ポンプにおいて、湿って濡れた室内の絶縁材料として、又はカビの形成を防ぐために、使用する方法と、に関する。【特許請求の範囲】
【請求項１】
ａ）
（ｉ）有機ゲルを形成するのに適した成分を含む組成物（Ａ）及び
（ｉｉ）溶媒（Ｂ）
を含む混合物（Ｉ）を準備する工程と、
ｂ）前記溶媒（Ｂ）の存在下で前記組成物（Ａ）中の前記成分を反応させてゲルを形成する工程と、
ｃ）工程ｂ）で得られた前記ゲルを乾燥する工程と、
を少なくとも含む、多孔質物質を製造するための方法であって、
前記組成物（Ａ）が、
−  イソシアネートに対し反応性のある少なくとも１つの官能基及びリンを含む少なくとも１種の化合物（ａｆ）と、
−  尿素、ビウレット、並びに尿素及びビウレットの誘導体からなる群から選択される少なくとも１種の成分（ａｕ）と、
を含む、方法。
【請求項２】
前記化合物（ａｕ）が、尿素、ジメチル尿素、ジフェニル尿素、エチレン尿素、ジヒドロキシエチレン尿素、プロピレン尿素、及びビウレットからなる群から選択される、請求項１に記載の方法。
【請求項３】
前記組成物（Ａ）が、前記多孔質物質中のリン含有量が１〜２０質量％の範囲になる量で前記化合物（ａｆ）を含む、請求項１又は２に記載の方法。
【請求項４】
前記組成物（Ａ）が、０．１〜１５質量％の範囲の量で前記化合物（ａｕ）を含む、請求項１から３のいずれか一項に記載の方法。
【請求項５】
前記化合物（ａｆ）が、リンを含む官能基を少なくとも１つ含む、請求項１から４のいずれか一項に記載の方法。
【請求項６】
前記化合物（ａｆ）が、ホスフェート、ホスホネート、ホスフィネート、ホスファイト、ホスホナイト、ホスフィナイト、及びホスフィンオキシドからなる群から選択されるリンを含む官能基を少なくとも１つ含む、請求項５に記載の方法。
【請求項７】
前記組成物（Ａ）が、飽和又は不飽和モノカルボン酸のアルカリ金属塩及びアルカリ土類金属塩、アンモニウム塩、イオン性液体塩からなる群から選択される触媒成分（Ｃ１）を少なくとも含む触媒系（ＣＳ）を含む、請求項１から６のいずれか一項に記載の方法。
【請求項８】
前記組成物（Ａ）が、成分（ａ１）としての少なくとも１種の多官能性イソシアネート、及び成分（ａ２）としての少なくとも１種の芳香族アミンを含み、任意で成分（ａ３）としての水を含み、任意で成分（ａ４）としての少なくとも１種の更なる触媒を含む、請求項１から７のいずれか一項に記載の方法。
【請求項９】
工程ｃ）による乾燥が、前記ゲルに含まれる液体の臨界温度及び臨界圧より低い温度及び圧力で前記ゲルに含まれる液体を気体状態に変換することによって行われる、請求項１から８のいずれか一項に記載の方法。
【請求項１０】
工程ｃ）による乾燥が、超臨界条件下で行われる、請求項１から８のいずれか一項による方法。
【請求項１１】
請求項１から１０のいずれか一項に記載の方法によって得られる又は得ることができる、多孔質物質。
【請求項１２】
請求項１１に記載の多孔質物質又は請求項１から１０のいずれか一項に記載の方法によって得られる若しくは得ることができる多孔質物質を使用する方法であって、絶縁材又は吸着材として使用する方法。
【請求項１３】
前記多孔質物質が、内部又は外部絶縁システムにおいて使用される、請求項１２に記載の方法。
【請求項１４】
前記多孔質物質が、カビの除去用に使用される、請求項１２に記載の方法。
【発明の詳細な説明】
【技術分野】
【０００１】
本発明は、有機ゲルを形成するのに適した成分を含む組成物（Ａ）及び溶媒（Ｂ）を含む混合物（Ｉ）を準備する工程と、溶媒（Ｂ）の存在下で組成物（Ａ）中の成分を反応させてゲルを形成する工程と、工程ｂ）で得たゲルを乾燥する工程と、を少なくとも含む、多孔質物質を製造するための方法であって、組成物（Ａ）が、イソシアネートに対し反応性のある少なくとも１つの官能基及びリンを含む少なくとも１種の化合物（ａｆ）と、尿素、ビウレット、並びに尿素及びビウレットの誘導体からなる群から選択される少なくとも１種の成分（ａｕ）と、を含む、方法に関する。本発明は更に、この方法で得ることができる多孔質物質と、多孔質物質を使用する方法であって、断熱材として及び真空断熱パネルにおいて、並びに空気等のガス用の乾燥剤として、フィルターシステムにおいて、吸着熱ポンプにおいて、湿って濡れた室内の絶縁材料として、又はカビの形成を防ぐために、使用する方法と、に関する。
【背景技術】
【０００２】
サイズが数ミクロンの範囲又はそれより有意に小さい細孔と、少なくとも７０％の高多孔度とを有する多孔質物質、例えばポリマー発泡体は、理論考察に基づいて特に良好な断熱材である。
【０００３】
小さな平均細孔径を有するこのような多孔質物質は、例えば、ゾル−ゲル法及び後続する乾燥で製造される有機エアロゲル又はキセロゲルの形態である。ゾル−ゲル法では、先ず反応性有機ゲル前駆体をベースとしたゾルを製造し、次いで架橋反応によってゾルをゲル化してゲルを形成する。ゲルから多孔質物質、例えばエアロゲルを得るために、液体を除去する必要がある。この工程は、以下、簡単にするために乾燥と称する。
【０００４】
国際公開第９５／０２００９（Ａ１）号は、真空断熱の分野における用途に特に好適なイソシアネート系キセロゲルを開示している。この公開は、とりわけ、芳香族ポリイソシアネート及び非反応性溶媒が使用されることが知られる、キセロゲルを製造するためのゾル−ゲル系法も開示している。活性水素原子を有する更なる化合物として、脂肪族又は芳香族ポリアミン又はポリオールが使用される。この公開で開示される実施例は、ポリイソシアネートがジアミノジエチルトルエンと反応するものを含む。開示されるキセロゲルは、一般的に、５０μｍの領域の平均細孔径を有する。一実施例では、１０μｍの平均細孔径が挙げられている。
【０００５】
国際公開第２００８／１３８９７８（Ａ１）号は、３０〜９０質量％の少なくとも１種の多官能性イソシアネート及び１０〜７０質量％の少なくとも１種の多官能性芳香族アミンを含み、５ミクロン以下の体積平均細孔径を有するキセロゲルを開示している。
【０００６】
国際公開第２０１１／０６９９５９（Ａ１）号、国際公開第２０１２／０００９１７（Ａ１）号及び国際公開第２０１２／０５９３８８（Ａ１）号は、アミン成分が、多官能性置換芳香族アミンを含む、多官能性イソシアネート及び多官能性芳香族アミンをベースとした多孔質物質を記載する。記載される多孔質物質は、イソシアネートに対して不活性な溶媒中でイソシアネートを所望の量のアミンと反応させることによって製造される。触媒を使用する方法は、国際公開第２０１２／０００９１７（Ａ１）号及び国際公開第２０１２／０５９３８８（Ａ１）号から公知である。
【０００７】
ＰＣＴ／ＥＰ２０１７／０５０９４は、有機ゲルを形成するのに適した成分を含む組成物（Ａ）及び溶媒（Ｂ）を含む混合物（Ｉ）を準備する工程と、溶媒（Ｂ）の存在下で組成物（Ａ）中の成分を反応させてゲルを形成する工程と、工程ｂ）で得たゲルを乾燥する工程と、を少なくとも含む、多孔質物質を製造する方法であって、組成物（Ａ）が、イソシアネートに対し反応性のある少なくとも１つの官能基及びリンを含む少なくとも１種の化合物（ａｆ）を含む、方法を開示している。この発明は更に、この方法で得ることができる多孔質物質と、多孔質物質を使用する方法であって、特に内断熱システム又は外断熱システム並びに貯水槽又は製氷機断熱システム中の断熱材として及び真空断熱パネルにおいて、使用する方法と、に関する。
【０００８】
しかしながら、ポリ尿素をベースとした公知の多孔質物質の材料特性、特に機械的安定性及び／又は圧縮強さ、更には多孔質物質の吸水量と組み合わせた熱伝導性は、いずれの用途においても不満足である。特に、通気状態にある熱伝導性は十分に低くない。連続気泡材料の場合、通気状態は、空気の雰囲気圧下の状態であるのに対し、剛性ポリウレタン発泡体等の部分的又は全体的独立気泡材料の場合、この状態は、セルガスが漸進的に完全に置き換えられた後の、老化後のみ達成される。
【０００９】
特に建築部門の用途に、高い機械的安定性が必要である。更に、内部室の断熱及び湿度の制御のために、吸水時に材料が安定性を保ち、吸水が可逆性であることを必要とする。更に、難燃性が優れているべきである。
【先行技術文献】
【特許文献】
【００１０】
【特許文献１】国際公開第９５／０２００９（Ａ１）号
【特許文献２】国際公開第２００８／１３８９７８（Ａ１）号
【特許文献３】国際公開第２０１１／０６９９５９（Ａ１）号
【特許文献４】国際公開第２０１２／０００９１７（Ａ１）号
【特許文献５】国際公開第２０１２／０５９３８８（Ａ１）号
【特許文献６】ＰＣＴ／ＥＰ２０１７／０５０９４
【発明の概要】
【発明が解決しようとする課題】
【００１１】
したがって、本発明の目的は、上述の不利点を回避することだった。特に、上述の不利点を有さない又は低減された多孔質物質を提供すべきである。多孔質物質は、通気状態、すなわち大気圧下で低い熱伝導率を有するべきである。更に、多孔質物質は、同時に、高多孔度、低密度及び十分に高い機械的安定性を、優れた難燃性及び吸水時の安定性と組み合わせて有するべきである。
【課題を解決するための手段】
【００１２】
本発明によれば、この目的は、
ａ）
（ｉ）有機ゲルを形成するのに適した成分を含む組成物（Ａ）及び
（ｉｉ）溶媒（Ｂ）
を含む混合物（Ｉ）を準備する工程と、
ｂ）溶媒（Ｂ）の存在下で組成物（Ａ）中の成分を反応させてゲルを形成する工程と、
ｃ）工程ｂ）で得られたゲルを乾燥する工程と、
を少なくとも含む、多孔質物質を製造するための方法であって、
組成物（Ａ）が、
−  イソシアネートに対し反応性のある少なくとも１つの官能基及びリンを含む少なくとも１種の化合物（ａｆ）と、
−  尿素、ビウレット、並びに尿素及びビウレットの誘導体からなる群から選択される少なくとも１種の成分（ａｕ）と、
を含む、方法によって解決される。
【００１３】
本発明の多孔質物質は、好ましくはエアロゲル又はキセロゲルである。
【００１４】
好ましい実施形態は、特許請求の範囲及び本明細書に記載され得る。好ましい実施形態の組み合わせは、本発明の範囲外を出ない。使用される成分の好ましい実施形態を以下に記載する。
【発明を実施するための形態】
【００１５】
本発明によれば、多孔質物質を製造する方法において、有機ゲルを形成するのに適した成分を含む組成物（Ａ）及び溶媒（Ｂ）を含む混合物（Ｉ）を工程ａ）で準備する。組成物（Ａ）は、イソシアネートに対し反応性のある少なくとも１つの官能基及びリンを含む少なくとも１種の化合物（ａｆ）と、尿素、ビウレット、並びに尿素及びビウレットの誘導体からなる群から選択される少なくとも１種の成分（ａｕ）とを含む。工程ｂ）によれば、組成物（Ａ）中の成分は、溶媒（Ｂ）の存在下で反応して、ゲルを形成する。次いで、本発明の方法の工程ｃ）に従ってゲルを乾燥する。
【００１６】
上で開示した方法は、改善された特性、特に改善された圧縮強さ、低熱伝導率及び良好な難燃性を有する多孔質物質をもたらす。驚くべきことに、更にこの物質が、吸水時に安定性であり、吸水が可逆性であることが発見された。
【００１７】
本発明によれば、化合物（ａｆ）は、イソシアネートに対し反応性のある少なくとも１つの官能基及びリンを含む。本発明によれば、リンは、リンを含む官能基の形態で化合物（ａｆ）中に存在し得る、又は分子の任意の他の部分、例えば分子の主鎖中に存在し得る。化合物（ａｆ）は、イソシアネートに対し反応性のある少なくとも１つの官能基を更に含む。化合物（ａｆ）は、イソシアネートに対し反応性のある２つ以上の官能基、特にイソシアネートに対し反応性のある２つの基も含み得る。
【００１８】
したがって、更なる実施形態によれば、本発明は、上で開示した多孔性物質を製造する方法であって、化合物（ａｆ）が、イソシアネートに対し反応性のある少なくとも２つの官能基及びリンを含む、方法を対象とする。
【００１９】
本発明との関連において、尿素、ビウレット又は任意の好適な尿素及びビウレットの誘導体を化合物（ａｕ）として使用することができる。好適な誘導体は、例えば、アルキル若しくはアリール官能化尿素誘導体又はアルキル若しくはアリール官能化ビウレット誘導体である。
【００２０】
したがって、更なる実施形態によれば、本発明は、上で開示した多孔質物質を製造する方法であって、化合物（ａｕ）が、尿素、ジメチル尿素、ジフェニル尿素、エチレン尿素、ジヒドロキシエチレン尿素、プロピレン尿素、及びビウレットからなる群から選択される、方法を対象とする。
【００２１】
別の実施形態によれば、本発明は、上で開示した多孔質物質を製造する方法であって、組成物（Ａ）が、化合物（ａｕ）を０．１〜１５質量％の範囲の量で含む、方法を対象とする。
【００２２】
典型的には、本発明によれば、化合物（ａｆ）は、結果として多孔質物質中のリン含有量が１〜２０質量％の範囲になる量で使用される。
【００２３】
別の実施形態によれば、本発明は、上で開示した多孔質物質を製造する方法であって、化合物（ａｆ）が、リンを含む官能基を少なくとも１つ含む、方法を対象とする。
【００２４】
イソシアネートに対し反応性のある好適な官能基は、例えば、ヒドロキシル基又はアミン基である。また、本発明との関連において、組成物（Ａ）が、２種以上の異なる化合物（ａｆ）を含むことも可能である。組成物（Ａ）は、例えば、イソシアネートに対し反応性のある少なくとも１つの官能基及びリンを含む１種の化合物（ａｆ）並びにイソシアネートに対し反応性のある少なくとも２つの官能基及びリンを含む第２の化合物（ａｆ）を含んでもよい。
【００２５】
リンを含む好適な官能基は、当業者に知られている。リンを含む官能基は、例えば、ホスフェート、ホスホネート、ホスフィネート、ホスファイト、ホスホナイト、ホスフィナイト、及びホスフィンオキシドからなる群から選択してもよい。したがって、更なる実施形態によれば、本発明は、上で開示した多孔質物質を製造する方法であって、化合物（ａｆ）が、ホスフェート、ホスホネート、ホスフィネート、ホスファイト、ホスホナイト、ホスフィナイト、及びホスフィンオキシドからなる群から選択されるリンを含む官能基を少なくとも１つ含む、方法を対象とする。
【００２６】
組成物（Ａ）は、以下で成分（ａ０）としても示される触媒系（ＣＳ）も含み得る。触媒系（ＣＳ）は、好ましくは、触媒成分（Ｃ１）を含み、更なる成分を含み得る。本発明によれば、組成物（Ａ）は、飽和又は不飽和カルボン酸のアルカリ金属塩及びアルカリ土類金属塩、アンモニウム塩、イオン性液体塩からなる群から選択される触媒成分（Ｃ１）を含む触媒系（ＣＳ）を含んでもよい。好ましくは、組成物（Ａ）は、飽和又は不飽和モノカルボン酸のアルカリ金属塩及びアルカリ土類金属塩、アンモニウム塩、イオン性液体塩からなる群から選択される触媒成分（Ｃ１）を含む触媒系（ＣＳ）を含む。触媒成分（Ｃ１）は、好ましくは、飽和又は不飽和カルボン酸、好ましくはモノカルボン酸のアルカリ金属塩及びアルカリ土類金属塩、アンモニウム塩、イオン性液体塩からなる群から選択される。原則として、任意の飽和又は不飽和カルボン酸、好ましくはモノカルボン酸のアルカリ金属又はアルカリ土類金属塩又はアンモニウム又はイオン性液体塩を、本発明との関連において使用することができる。また、飽和又は不飽和カルボン酸、好ましくはモノカルボン酸のアルカリ金属塩又はアルカリ土類金属塩２種以上の混合物も、本発明との関連において使用することも可能である。
【００２７】
好ましくは、触媒成分（Ｃ１）は、１〜２０個の炭素原子を有する飽和又は不飽和カルボン酸のアルカリ金属塩及びアルカリ土類金属塩、アンモニウム塩、イオン性液体塩からなる群から選択され、より好ましくは、触媒成分（Ｃ１）は、１〜８個の炭素原子を有する飽和又は不飽和カルボン酸のアルカリ金属塩及びアルカリ土類金属塩、アンモニウム塩、イオン性液体塩からなる群から選択される。より好ましくは、触媒成分（Ｃ１）は、１〜２０個の炭素原子を有する飽和又は不飽和モノカルボン酸のアルカリ金属塩及びアルカリ土類金属塩、アンモニウム塩、イオン性液体塩からなる群から選択され、より好ましくは、触媒成分（Ｃ１）は、１〜８個の炭素原子を有する飽和又は不飽和モノカルボン酸のアルカリ金属塩及びアルカリ土類金属塩、アンモニウム塩、イオン性液体塩からなる群から選択される。特に好ましくは、触媒成分（Ｃ１）は、１〜２０個の炭素原子を有する飽和又は不飽和モノカルボン酸のアルカリ金属塩及びアルカリ土類金属塩からなる群から選択され、特に触媒成分（Ｃ１）は、１〜８個の炭素原子を有する飽和又は不飽和モノカルボン酸のアルカリ金属塩及びアルカリ土類金属塩からなる群から選択され、特に（Ｃ１）は、１〜８個の炭素原子を有する直鎖状の飽和又は不飽和モノカルボン酸のアルカリ金属塩及びアルカリ土類金属塩からなる群から選択される。
【００２８】
本発明との関連において、飽和又は不飽和カルボン酸、特に１〜２０個の炭素原子を有するモノカルボン酸、特に１〜２０個の炭素原子を有する直鎖状の飽和及び不飽和モノカルボン酸のアルカリ金属塩又はアルカリ土類金属塩が、好ましくは使用される。好適な塩は、例えば、それぞれのモノカルボン酸のナトリウム塩、カリウム塩、又はカルシウム塩である。
【００２９】
したがって、更なる実施形態によれば、本発明は、上で開示した多孔質物質を製造する方法であって、触媒成分（Ｃ１）が、１〜２０個の炭素原子を有する飽和又は不飽和モノカルボン酸のアルカリ金属塩及びアルカリ土類金属塩、アンモニウム塩、イオン性液体塩からなる群から選択される、方法を対象とする。
【００３０】
更なる実施形態によれば、本発明は、上で開示した多孔質物質を製造する方法であって、触媒成分（Ｃ１）が、１〜８個、好ましくは２〜８個の炭素原子を有する飽和又は不飽和モノカルボン酸のアルカリ金属塩及びアルカリ土類金属塩からなる群から選択される、方法を対象とする。
【００３１】
触媒系（ＣＳ）は、触媒成分（Ｃ２）として更なる成分、例えばカルボン酸を含むことができる。
【００３２】
使用される触媒系（ＣＳ）の量は、広範囲内で変動し得る。好適な量は、例えば、いずれの場合も組成物（Ａ）の総質量に対して、０．１〜３０質量％、好ましくは１〜２０質量％、より好ましくは２〜１０質量％の範囲である。
【００３３】
したがって、更なる実施形態によれば、本発明は、上で開示した多孔質物質を製造する方法であって、触媒系（ＣＳ）が、組成物（Ａ）中に、組成物（Ａ）の総質量に対して、０．１〜３０質量％の範囲の量で存在する、方法を対象とする。
【００３４】
組成物（Ａ）は、有機ゲルを形成するのに適した成分を含む任意の組成物であってもよい。組成物（Ａ）は、化合物（ａｆ）及び化合物（ａｕ）を含み、触媒系（ＣＳ）を含み得る。好ましくは、組成物（Ａ）は、成分（ａ１）として少なくとも１種の多官能性イソシアネート及び場合により更なる成分を更に含む。
【００３５】
したがって、更なる実施形態によれば、本発明は、上で開示した多孔質物質を製造する方法であって、組成物（Ａ）が、成分（ａ１）として少なくとも１種の多官能性イソシアネートを含む、方法を対象とする。
【００３６】
組成物（Ａ）は、更なる成分、例えば多官能性イソシアネートと反応する成分、１種以上の触媒及び任意の水も含んでよい。好ましくは、組成物（Ａ）は、成分（ａ１）としての少なくとも１種の多官能性イソシアネートと、成分（ａ２）としての少なくとも１種の芳香族アミンとを含み、任意で成分（ａ３）としての水を含み、任意で成分（ａ４）としての少なくとも１種の触媒を含む。
【００３７】
したがって、更なる実施形態によれば、本発明は、上で開示した多孔質物質を製造する方法であって、組成物（Ａ）が、成分（ａ１）としての少なくとも１種の多官能性イソシアネートと、成分（ａ２）としての少なくとも１種の芳香族アミンとを含み、任意で成分（ａ３）としての水を含み、任意で成分（ａ４）としての少なくとも１種の更なる触媒を含む、方法を対象とする。
【００３８】
多官能性イソシアネート（ａ１）は、以下、成分（ａ１）と総称される。同様に、芳香族アミン（ａ２）は、以下、成分（ａ２）と総称される。当業者には、言及したモノマー成分が、多孔質物質中に反応した形態で存在することが明らかである。
【００３９】
本発明では、化合物の官能価は、１分子当たりの反応性基の数である。モノマー成分（ａ１）の場合、官能価は、１分子当たりのイソシアネート基の数である。モノマー成分（ａ２）のアミノ基の場合、官能価は、１分子当たりの反応性アミノ基の数である。多官能性化合物は、少なくとも２の官能価を有する。
【００４０】
種々の官能価を有する化合物の混合物を成分（ａ１）又は（ａ２）として使用する場合、成分の官能価は、いずれの場合も、個々の化合物の数平均官能価によって得られる。多官能性化合物は、１分子当たり少なくとも２つの上記官能基を含む。
【００４１】
本発明では、キセロゲルは、液相の臨界温度未満及び臨界圧未満（「亜臨界条件」）で乾燥することによって液相をゲルから除去したゾル−ゲル法によって製造された多孔質物質である。エアロゲルは、超臨界条件下で液相をゲルから除去したゾル−ゲル法によって製造された多孔質物質である。
【００４２】
組成物（Ａ）は、例えば少なくとも１種のモノオール（ａｍ）等の更なる成分を含んでもよい。原則として、いずれのモノオールも本発明との関連において使用することができる。また、本発明によれば、組成物（Ａ）が、２種以上のモノオールを含むことも可能である。モノオールは、分枝状であっても直鎖状であってもよい。本発明によれば、第一級、第二級又は第三級アルコールが好適である。好ましくは、モノオール（ａｍ）は、直鎖状アルコール、より好ましくは直鎖状第一級アルコールである。モノオールは、本発明との関連において、脂肪族モノオールであっても芳香族モノオールであってもよい。更に、モノオールは、本発明による方法の条件下で他の成分と反応しない限り、更なる官能基も含有し得る。モノオールは、例えば、Ｃ−Ｃ二重結合又はＣ−Ｃ三重結合を含有してもよい。モノオールは、例えば、ハロゲン化モノオール、特にフッ素化モノオール（ポリフッ素化モノオール又は過フッ素化モノオール等）であってもよい。
【００４３】
したがって、更なる実施形態によれば、本発明は、上で開示した多孔質物質を製造する方法であって、組成物（Ａ）が、少なくとも１種のモノオール（ａｍ）を含む、方法を対象とする。
【００４４】
本発明との関連において、モノオールは、アリルアルコール、アルキルフェノール、又はプロパルギルアルコールからも選択することができる。更に、アルコキシレート（脂肪アルコールアルコキシレート、オキソアルコールアルコキシレート、又はアルキルフェノールアルコキシレート等）を、本発明との関連において使用することができる。
【００４５】
更に好ましい実施形態によれば、モノオールは、１〜２０個の炭素原子を有する脂肪族又は芳香族モノオールから選択される。したがって、更なる実施形態によれば、本発明は、上で開示した多孔質物質を製造する方法であって、モノオールが、１〜２０個の炭素原子を有する脂肪族モノオール及び１〜２０個の炭素原子を有する芳香族モノオールからなる群から選択される、方法を対象とする。
【００４６】
好適な第一級アルコールは、例えば、メタノール、エタノール、プロパノール、ｎ−ブタノール、ｎ−ペンタノール、ｎ−ヘキサノール、ｎ−ヘプタノール、ｎ−オクタノール、ｎ−ノナノール、ｎ−デカノール、ｎ−ドデカノール、ｎ−テトラデカノール、ｎ−ヘキサデカノール、ｎ−オクタデカノール及びｎ−エイコサノール等の直鎖状アルコールである。好適な分枝状第一級アルコールは、例えば、イソブタノール、イソペンタノール、イソヘキサノール、イソオクタノール、イソステアリルアルコール及びイソパルミチルアルコール、２−エチルヘキシルアルコール、３−ｎ−プロピルヘプチルアルコール、２−ｎ−プロピルヘプチルアルコール、及び３−イソプロピルヘプチルアルコールである。
【００４７】
好適な第二級アルコールは、例えば、イソプロパノール、ｓｅｃ−ブタノール、ｓｅｃ−ペンタノール（ペンタン−２−オール）、ペンタン−３−オール、シクロペンタノール、シクロヘキサノール、ｓｅｃ−ヘキサノール（ヘキサン−２−オール）、ヘキサン−３−オール、ｓｅｃ−ヘプタノール（ヘプタン−２−オール）、ヘプタン−３−オール、ｓｅｃ−デカノール及びデカン−３−オールである。
【００４８】
好適な第三級アルコールの例としては、ｔｅｒｔ−ブタノール及びｔｅｒｔ−アミルアルコールがある。
【００４９】
一般的に、組成物（Ａ）中に存在するモノオールの量は、広範囲で変動し得る。好ましくは、モノオールは、組成物（Ａ）中に、組成物（Ａ）に対して０．００１〜３０質量％の量、より好ましくは組成物（Ａ）に対して０．００５〜２５質量％の量、特に組成物（Ａ）に対して０．０１〜２２質量％の量、例えば組成物（Ａ）に対して０．０５〜２０質量％の量で存在する。
【００５０】
したがって、更なる実施形態によれば、本発明は、上で開示した多孔質物質を製造する方法であって、モノオールが、組成物（Ａ）中に、組成物（Ａ）に対して０．００１〜３０質量％の量で存在する、方法を対象とする。
【００５１】
組成物（Ａ）は、有機ゲルを形成するのに適した成分を、好適な量で含む。組成物（Ａ）は、好ましくは、成分（ａ０）として触媒系（ＣＳ）を含む。反応は、例えば、いずれの場合も成分（ａ０）から（ａ４）の総質量に対して（成分（ａ０）から（ａ４）の質量％を合計すると１００質量％になる）、０．１〜３０質量％の成分（ａ０）としての触媒系（ＣＳ）、２５〜９４．９質量％の成分（ａ１）、０．１〜３０質量％の成分（ａ２）、０〜１５質量％の水及び０〜２９．９質量％の成分（ａ４）を使用して実施される。
【００５２】
典型的には、成分（ａｆ）は、成分（ａ０）から（ａ４）の質量の合計に対して１〜１５質量％の範囲の量で使用される。
【００５３】
反応は、好ましくは、いずれの場合も成分（ａ０）から（ａ４）の総質量に対して（成分（ａ０）から（ａ４）の質量％を合計すると１００質量％になる）、３５〜９３．８質量％、特に４０〜９２．６質量％の成分（ａ１）、０．２〜２５質量％、特に０．４〜２３質量％の成分（ａ２）、０．０１〜１０質量％、特に０．１〜９質量％の水及び０．１〜３０質量％、特に１〜２８質量％の成分（ａ４）を使用して実施される。
【００５４】
反応は、特に好ましくは、いずれの場合も成分（ａ０）から（ａ４）の総質量に対して（成分（ａ０）から（ａ４）の質量％を合計すると１００質量％になる）、５０〜９２．５質量％、特に５７〜９１．３質量％の成分（ａ１）、０．５〜１８質量％、特に０．７〜１６質量％の成分（ａ２）、０．０１〜８質量％、特に０．１〜６質量％の水及び２〜２４質量％、特に３〜２１質量％の成分（ａ４）を使用して実施される。
【００５５】
上記の好ましい範囲内で、結果として得られたゲルは特に安定性であり、収縮しない又は後続の乾燥工程でわずかに収縮するにすぎない。
【００５６】
成分（ａ１）
本発明の方法において、好ましくは少なくとも１種の多官能性イソシアネートは、成分（ａ１）として反応する。
【００５７】
好ましくは、使用される成分（ａ１）の量は、少なくとも３５質量％、特に少なくとも４０質量％、特に好ましくは少なくとも４５質量％、とりわけ少なくとも５７質量％である。好ましくは、使用される成分（ａ１）の量は、いずれの場合も成分（ａ０）から（ａ４）の総質量に対して、最大９３．８質量％、特に最大９２．６質量％、特に好ましくは最大９２．５質量％、とりわけ最大９１．３質量％である。
【００５８】
可能な多官能性イソシアネートは、芳香族、脂肪族、脂環式及び／又は芳香脂肪族イソシアネートである。このような多官能性イソシアネートは、それ自体が知られている、又はそれ自体が知られている方法によって製造することができる。多官能性イソシアネートは、特に混合物として使用することもでき、したがって、この場合、成分（ａ１）は、種々の多官能性イソシアネートを含む。モノマー構築ブロック（ａ１）として可能な多官能性イソシアネートは、モノマー成分の１分子当たり２つのイソシアネート基（以下、ジイソシアネートと称する）又は３つ以上のイソシアネート基を有する。
【００５９】
特に好適な多官能性イソシアネートは、ジフェニルメタン２，２’−、２，４’−及び／又は４，４’−ジイソシアネート（ＭＤＩ）、ナフチレン１，５−ジイソシアネート（ＮＤＩ）、トリレン２，４−及び／又は２，６−ジイソシアネート（ＴＤＩ）、３，３’−ジメチルビフェニルジイソシアネート、１，２−ジフェニルエタンジイソシアネート及び／又はｐ−フェニレンジイソシアネート（ＰＰＤＩ）、トリメチレン、テトラメチレン、ペンタメチレン、ヘキサメチレン、ヘプタメチレン及び／又はオクタメチレンジイソシアネート、２−メチルペンタメチレン１，５−ジイソシアネート、２−エチルブチレン１，４−ジイソシアネート、ペンタメチレン１，５−ジイソシアネート、ブチレン１，４−ジイソシアネート、１−イソシアナト−３，３，５−トリメチル−５−イソシアナトメチルシクロヘキサン（イソホロンジイソシアネート、ＩＰＤＩ）、１，４−及び／又は１，３−ビス（イソシアナトメチル）シクロヘキサン（ＨＸＤＩ）、シクロヘキサン１，４−ジイソシアネート、１−メチルシクロヘキサン２，４−及び／又は２，６−ジイソシアネート並びにジシクロヘキシルメタン４，４’−、２，４’−及び／又は２，２’−ジイソシアネートである。
【００６０】
多官能性イソシアネート（ａ１）として、芳香族イソシアネートが優先される。特に好ましい成分（ａ１）の多官能性イソシアネートは、以下の実施形態である：
ｉ）トリレンジイソシアネート（ＴＤＩ）をベースとした多官能性イソシアネート、特に２，４−ＴＤＩ若しくは２，６−ＴＤＩ又は２，４−及び２，６−ＴＤＩの混合物、
ｉｉ）ジフェニルメタンジイソシアネート（ＭＤＩ）をベースとした多官能性イソシアネート、特に２，２’−ＭＤＩ又は２，４’−ＭＤＩ又は４，４’−ＭＤＩ又はオリゴマーＭＤＩ（ポリフェニルポリメチレンイソシアネートとも称される）、又は上記ジフェニルメタンジイソシアネートのうちの２種若しくは３種の混合物、又はＭＤＩの製造において得られる未精製ＭＤＩ、又はＭＤＩの少なくとも１種のオリゴマーと少なくとも１種の上記低分子量ＭＤＩ誘導体との混合物、
ｉｉｉ）実施形態ｉ）による少なくとも１種の芳香族イソシアネートと、実施形態ｉｉ）による少なくとも１種の芳香族イソシアネートとの混合物。
【００６１】
オリゴマージフェニルメタンジイソシアネートが、多官能性イソシアネートとして特に好ましい。オリゴマージフェニルメタンジイソシアネート（以下、オリゴマーＭＤＩと称する）は、オリゴマー縮合生成物又は複数のオリゴマー縮合生成物の混合物であり、したがってジフェニルメタンジイソシアネート（ＭＤＩ）の誘導体（複数可）である。多官能性イソシアネートはまた、好ましくは、単量体芳香族ジイソシアネート及びオリゴマーＭＤＩの混合物で構成されていてもよい。
【００６２】
オリゴマーＭＤＩは、複数の環及び２を超える、特に３又は４又は５の官能価を有するＭＤＩの縮合生成物を１種以上含む。オリゴマーＭＤＩは、公知であり、しばしば、ポリフェニルポリメチレンイソシアネート又は重合性ＭＤＩと称される。オリゴマーＭＤＩは、通常、種々の官能価を有するＭＤＩベースのイソシアネートの混合物で構成される。オリゴマーＭＤＩは、通常、単量体ＭＤＩとの混合物中に使用される。
【００６３】
オリゴマーＭＤＩを含むイソシアネートの（平均）官能価は、約２．２〜約５、特に２．４〜３．５、特に２．５〜３の範囲内で変動し得る。このような種々の官能価を有するＭＤＩベースの多官能性イソシアネートの混合物は、具体的には、ＭＤＩの製造において得られる未精製ＭＤＩである。
【００６４】
多官能性イソシアネート又はＭＤＩをベースとした複数の多官能性イソシアネートの混合物は、公知であり、例えば、ＢＡＳＦ  Ｐｏｌｙｕｒｅｔｈａｎｅｓ  ＧｍｂＨによりＬｕｐｒａｎａｔ（登録商標）の名称で市販されている。
【００６５】
成分（ａ１）の官能価は、好ましくは少なくとも２、特に少なくとも２．２、特に好ましくは少なくとも２．５である。成分（ａ１）の官能価は、好ましくは２．２〜４、特に好ましくは２．５〜３である。
【００６６】
成分（ａ１）中のイソシアネート基の含有量は、好ましくは５〜１０ｍｍｏｌ／ｇ、特に６〜９ｍｍｏｌ／ｇ、特に好ましくは７〜８．５ｍｍｏｌ／ｇである。当業者は、ｍｍｏｌ／ｇで表すイソシアネート基の含有量とｇ／当量で表す当量が、相互関係を有することを知っている。ｍｍｏｌ／ｇで表すイソシアネート基の含有量は、ＡＳＴＭ  Ｄ−５１５５−９６Ａに準拠した質量％で表す含有量から誘導することができる。
【００６７】
好ましい実施形態において、成分（ａ１）は、ジフェニルメタン４，４’−ジイソシアネート、ジフェニルメタン２，４’−ジイソシアネート、ジフェニルメタン２，２’−ジイソシアネート及びオリゴマージフェニルメタンジイソシアネートの中から選択される少なくとも１種の多官能性イソシアネートを含む。この好ましい実施形態において、成分（ａ１）は、特に好ましくはオリゴマージフェニルメタンジイソシアネートを含み、少なくとも２．５の官能価を有する。
【００６８】
使用される成分（ａ１）の粘度は、広範囲内で変動し得る。成分（ａ１）は、好ましくは、１００〜３０００ｍＰａ．ｓ、特に好ましくは２００〜２５００ｍＰａ．ｓの粘度を有する。
【００６９】
成分（ａ２）
組成物（Ａ）は、成分（ａ２）として少なくとも１種の芳香族アミンを更に含むことができる。本発明の更なる実施形態によれば、少なくとも１種の芳香族アミンは、成分（ａ２）として反応する。芳香族アミンは、一官能性アミン又は多官能性アミンである。
【００７０】
したがって更なる実施形態によれば、本発明は、上で開示した多孔質物質を製造する方法であって、少なくとも１種の芳香族アミンが、多官能性芳香族アミンである、方法を対象とする。
【００７１】
好適な一官能性アミンは、例えば、置換及び非置換アミノベンゼン、好ましくは１つ又は２つのアルキル残基を有する置換アニリン誘導体（２，６−ジメチルアニリン、２，６−ジエチルアニリン、２，６−ジイソプロピルアニリン、又は２−エチル−６−イソプロピルアニリン等）である。
【００７２】
好ましくは、芳香族アミン（ａ２）は、多官能性芳香族アミンである。更なる実施形態によれば、本発明は、上で開示した多孔質物質を製造する方法であって、少なくとも１種の芳香族アミンが、多官能性芳香族アミンである、方法を対象とする。
【００７３】
本発明の更なる実施形態によれば、好ましくは一般式（Ｉ）を有する少なくとも１種の多官能性置換芳香族アミン（ａ２）：
【化１】
2020526651.tif 000002
（式中、Ｒ１及びＲ２は、同一であっても異なっていてもよく、それぞれ独立に、水素及び１〜６個の炭素原子を有する直鎖状又は分枝状アルキル基の中から選択され、全置換基Ｑ１〜Ｑ５及びＱ１’〜Ｑ５’は、同一である又は異なっており、それぞれ独立に、水素、第一級アミノ基及び１〜１２個の炭素原子を有する直鎖状又は分枝状アルキル基の中から選択されるが、但し一般式（Ｉ）を有する化合物が少なくとも２つの第一級アミノ基を有する限り、アルキル基は更なる官能基を保持し得、Ｑ１、Ｑ３及びＱ５のうちの少なくとも１つは、第一級アミノ基であり、Ｑ１’、Ｑ３’及びＱ５’のうちの少なくとも１つは、第一級アミノ基である）は、溶媒（Ｂ）の存在下で成分（ａ２）として反応する。
【００７４】
好ましい実施形態において、Ｑ２、Ｑ４、Ｑ２’及びＱ４’は、一般式（Ｉ）を有する化合物が、芳香環に結合した少なくとも１つの第一級アミノ基に対するα位で１〜１２個の炭素原子を有する、更なる官能基を保有することができる少なくとも１つの直鎖状又は分枝状のアルキル基を有するように選択される。この場合、成分（ａ２）は、多官能性芳香族アミン（ａ２−ｓ）を含む。
【００７５】
本発明では、多官能性アミンは、イソシアネートに対し反応性のあるアミノ基を１分子当たり少なくとも２つ有するアミンである。ここでは、第一級及び第二級アミノ基は、イソシアネートに対し反応性であり、第一級アミノ基の反応性は、一般的に、第二級アミノ基より有意に高い。
【００７６】
使用される成分（ａ２）の量は、好ましくは少なくとも０．２質量％、特に少なくとも０．４質量％、特に好ましくは少なくとも０．７質量％、とりわけ少なくとも１質量％である。使用される成分（ａ２）の量は、いずれの場合も成分（ａ０）から（ａ４）の総質量に対して、好ましくは最大２５質量％、特に最大２３質量％、特に好ましくは最大１８質量％、とりわけ最大１６質量％である。
【００７７】
したがって更なる実施形態によれば、本発明は、上で開示した多孔質物質を製造する方法であって、少なくとも１種の芳香族アミン（ａ２）が、一般式（Ｉ）：
【化２】
2020526651.tif 000003
（式中、Ｒ１及びＲ２は、同一であっても異なっていてもよく、それぞれ独立に、水素及び１〜６個の炭素原子を有する直鎖状又は分枝状アルキル基の中から選択され、全置換基Ｑ１〜Ｑ５及びＱ１’〜Ｑ５’は、同一である又は異なっており、それぞれ独立に、水素、第一級アミノ基及び１〜１２個の炭素原子を有する直鎖状又は分枝状アルキル基の中から選択されるが、但し一般式（Ｉ）を有する化合物が少なくとも２つの第一級アミノ基を有する限り、アルキル基は更なる官能基を保持し得、Ｑ１、Ｑ３及びＱ５のうちの少なくとも１つは、第一級アミノ基であり、Ｑ１’、Ｑ３’及びＱ５’のうちの少なくとも１つは、第一級アミノ基である）を有する、方法を対象とする。
【００７８】
別の更なる実施形態によれば、本発明は、上で開示した多孔質物質を製造する方法であって、組成物（Ａ）が、いずれの場合も成分（ａ０）から（ａ４）の総質量に対して（成分（ａ０）から（ａ４）の質量％を合計すると１００質量％になる）、
（ａ０）０．１〜３０質量％の触媒系（ＣＳ）と、
（ａ１）２５〜９４．９質量％の少なくとも１種の多官能性イソシアネートと、
（ａ２）０．１〜３０質量％の少なくとも１種の一般式Ｉ：
【化３】
2020526651.tif 000004
（式中、Ｒ１及びＲ２は、同一であっても異なっていてもよく、それぞれ独立に、水素及び１〜６個の炭素原子を有する直鎖状又は分枝状アルキル基の中から選択され、全置換基Ｑ１〜Ｑ５及びＱ１’〜Ｑ５’は、同一である又は異なっており、それぞれ独立に、水素、第一級アミノ基及び１〜１２個の炭素原子を有する直鎖状又は分枝状アルキル基の中から選択されるが、但し一般式Ｉを有する化合物が少なくとも２つの第一級アミノ基を有する限り、アルキル基は更なる官能基を保持し得、Ｑ１、Ｑ３及びＱ５のうちの少なくとも１つは、第一級アミノ基であり、Ｑ１’、Ｑ３’及びＱ５’のうちの少なくとも１つは、第一級アミノ基である）
を有する多官能性芳香族アミンと、
（ａ３）０〜１５質量％の水と、
（ａ４）０〜２９．９質量％の少なくとも１種の更なる触媒と、
を含み、
成分（ａ０）から（ａ４）の合計が、成分（ａ０）から（ａ４）の総質量に対して０．１〜３０質量％の範囲内である、方法を対象とする。
【００７９】
本発明によれば、一般式（Ｉ）中のＲ１及びＲ２は、同一である又は異なっており、それぞれ独立に、水素、第一級アミノ基及び１〜６個の炭素原子を有する直鎖状又は分枝状アルキル基の中から選択される。Ｒ１及びＲ２は、好ましくは、水素及びメチルの中から選択される。Ｒ１＝Ｒ２＝Ｈが特に優先される。
【００８０】
Ｑ２、Ｑ４、Ｑ２’及びＱ４’は、好ましくは、置換芳香族アミン（ａ２−ｓ）が、更なる官能基を保有し得る、α位で１〜１２個の炭素原子を有する直鎖状又は分枝状アルキル基をそれぞれ１又は２つ有する少なくとも２つの第一級アミノ基を含むように選択される。Ｑ２、Ｑ４、Ｑ２’及びＱ４’のうちの１つ以上が、１〜１２個の炭素原子を有し、更なる官能基を保有する直鎖状又は分枝状アルキル基に対応するように選択される場合、このような官能基としてアミノ基及び／又はヒドロキシ基及び／又はハロゲン原子が優先される。
【００８１】
α位の上記アルキル基によってもたらされた反応性の低下は、以下に詳述する成分（ａ４）の使用と組み合わせて、特に通気状態で良好な熱伝導性を有する特に安定性のゲルをもたらす。
【００８２】
一般式（Ｉ）中の置換基Ｑとしてのアルキル基は、好ましくは、メチル、エチル、ｎ−プロピル、イソプロピル、ｎ−ブチル、ｓｅｃ−ブチル及びｔｅｒｔ−ブチルの中から選択される。
【００８３】
アミン（ａ２−ｓ）は、好ましくは、３，３’，５，５’−テトラアルキル−４，４’−ジアミノジフェニルメタン、３，３’，５，５’−テトラアルキル−２，２’−ジアミノジフェニルメタン及び３，３’，５，５’−テトラアルキル−２，４’−ジアミノジフェニルメタンからなる群から選択されるが、ここで、３、３’、５及び５’位は同一であっても異なっていてもよく、それぞれ独立に、１〜１２個の炭素原子を有し、更なる官能基を保有し得る直鎖状又は分枝状アルキル基の中から選択される。上記アルキル基は、好ましくは、メチル、エチル、ｎ−プロピル、ｉ−プロピル、ｎ−ブチル、ｓｅｃ−ブチル又はｔ−ブチル（いずれの場合も非置換）である。
【００８４】
したがって更なる実施形態によれば、本発明は、上で開示した多孔質物質を製造する方法であって、アミン成分（ａ２）が、３，３’，５，５’−テトラアルキル−４，４’−ジアミノジフェニルメタン、３，３’，５，５’−テトラアルキル−２，２’−ジアミノジフェニルメタン及び３，３’，５，５’−テトラアルキル−２，４’−ジアミノジフェニルメタンからなる群から選択されるが、ここで、３、３’、５及び５’位は同一であっても異なっていてもよく、１〜１２個の炭素原子を有し、更なる官能基を保有し得る直鎖状又は分枝状アルキル基の中から独立に選択される、方法を対象とする。
【００８５】
一実施形態において、置換基Ｑの１つ以上のアルキル基の、１つ、複数又は全ての水素原子は、ハロゲン原子、特に塩素によって置き換えておくことができる。別法として、置換基Ｑの１つ以上のアルキル基の、１つ、複数又は全ての水素原子は、ＮＨ２又はＯＨによって置き換えておいてもよい。しかしながら、一般式（Ｉ）中のアルキル基は、好ましくは炭素及び水素で構成される。
【００８６】
特に好ましい実施形態において、成分（ａ２）は、アルキル基が、同一であっても異なっていてもよく、それぞれ独立に、１〜１２個の炭素原子を有し、任意で官能基を保有することができる直鎖状又は分枝状アルキル基の中から選択される、３，３’，５，５’−テトラアルキル−４，４’−ジアミノジフェニルメタンを含む。上記アルキル基は、好ましくは、非置換アルキル基、特にメチル、エチル、ｎ−プロピル、イソプロピル、ｎ−ブチル、ｓｅｃ−ブチル及びｔｅｒｔ−ブチル、特に好ましくはメチル及びエチルの中から選択される。非常に特定して優先されるのは、３，３’，５，５’−テトラエチル−４，４’−ジアミノジフェニルメタン及び／又は３，３’，５，５’−テトラメチル−４，４’−ジアミノジフェニルメタンである。
【００８７】
タイプ（ａ２−ｓ）の上記多官能性アミンは、それら自体が、当業者に知られている、又は公知の方法によって製造することができる。公知の方法の一つは、酸触媒の存在下でのアニリン又はアニリン誘導体とホルムアルデヒドとの反応、特に２，４−又は２，６−ジアルキルアニリンの反応である。
【００８８】
成分（ａ２）はまた、構造（ａ２−ｓ）のアミンとは異なる多官能性芳香族アミン（ａ２−ｕ）も任意で含むことができる。芳香族アミン（ａ２−ｕ）は、好ましくは、独占的に芳香族結合したアミノ基を有するが、脂（環）式及び芳香族結合した反応性アミノ基も有し得る。
【００８９】
好適な多官能性芳香族アミン（ａ２−ｕ）は、特に、ジアミノジフェニルメタンの異性体及び誘導体である。成分（ａ２）の構成要素として好ましいジアミノジフェニルメタンの異性体及び誘導体は、特に、４，４’−ジアミノジフェニルメタン、２，４’−ジアミノジフェニルメタン、２，２’−ジアミノジフェニルメタン及びオリゴマージアミノジフェニルメタンである。
【００９０】
更に好適な多官能性芳香族アミン（ａ２−ｕ）は、特に、トルエンジアミンの異性体及び誘導体である。成分（ａ２）の構成要素として好ましいトルエンジアミンの異性体及び誘導体は、特に、トルエン−２，４−ジアミン及び／又はトルエン−２，６−ジアミン並びにジエチルトルエンジアミン、特に３，５−ジエチルトルエン−２，４−ジアミン及び／又は３，５−ジエチルトルエン−２，６−ジアミンである。
【００９１】
特に好ましい第１の実施形態において、成分（ａ２）は、タイプ（ａ２−ｓ）の多官能性芳香族アミンから独占的になる。第２の好ましい実施形態において、成分（ａ２）は、タイプ（ａ２−ｓ）及び（ａ２−ｕ）の多官能性芳香族アミンを含む。後者の第２の好ましい実施形態では、成分（ａ２）は、好ましくは、少なくとも１種の多官能性芳香族アミン（ａ２−ｕ）を含み、その少なくとも１つは、ジアミノジフェニルメタン（ＭＤＡ）の異性体及び誘導体の中から選択される。
【００９２】
第２の好ましい実施形態において、成分（ａ２）は、相応して特に好ましくは、４，４’−ジアミノジフェニルメタン、２，４’−ジアミノジフェニルメタン、２，２’−ジアミノジフェニルメタン及びオリゴマージアミノジフェニルメタンの中から選択される多官能性芳香族アミン（ａ２−ｕ）を少なくとも１種含む。
【００９３】
オリゴマージアミノジフェニルメタンは、アニリンと複数の環を有するホルムアルデヒドとの１種以上のメチレン架橋縮合生成物を含む。オリゴマーＭＤＡは、少なくとも１つのオリゴマーを含むが、一般的に２を超える、特に３又は４又は５の官能価を有するＭＤＡの複数のオリゴマーを含む。オリゴマーＭＤＡは公知であるか、又はそれ自体が公知の方法によって製造することができる。オリゴマーＭＤＡは、通常、単量体ＭＤＡとの混合物の形態で使用される。
【００９４】
オリゴマーＭＤＡを含む多官能性アミン（ａ２−ｕ）の（平均）官能価は、約２．３〜約５、特に２．３〜３．５、特に２．３〜３の範囲内で変動し得る。このような種々の官能価を有するＭＤＡベースの多官能性アミンの一混合物は、具体的には、未精製ＭＤＩの製造において、通常、塩酸によって触媒される、アニリンとホルムアルデヒドとの縮合における中間体として形成される未精製ＭＤＡである。
【００９５】
上記の好ましい第２の実施形態において、特に優先されるのは、化合物（ａ２−ｕ）としてオリゴマージアミノジフェニルメタンを含み、全体的官能価が少なくとも２．１の成分（ａ２）である。
【００９６】
成分（ａ２）の全ての多官能性アミンの総質量に対する一般式（Ｉ）を有するタイプ（ａ２−ｓ）のアミンの比率（全ての多官能性アミンを合計すると１００質量％になる）は、好ましくは１０〜１００質量％、特に３０〜１００質量％、非常に特定的に好ましくは５０〜１００質量％、特に８０〜１００質量％である。
【００９７】
成分（ａ２）の全ての多官能性アミンの総質量に対する、タイプ（ａ２−ｓ）のアミンとは異なる多官能性芳香族アミン（ａ２−ｕ）の比率は、好ましくは０〜９０質量％、特に０〜７０質量％、特に好ましくは０〜５０質量％、特に０〜２０質量％である。
【００９８】
成分（ａ３）
組成物（Ａ）は、成分（ａ３）としての水を更に含むことができる。水が使用される場合、使用される水の好ましい量は、少なくとも０．０１質量％、特に少なくとも０．１質量％、特に好ましくは少なくとも０．５質量％、特に少なくとも１質量％である。水が使用される場合、使用される水の好ましい量は、いずれの場合も１００質量％である組成物（Ａ）の総質量に対して、最大１５質量％、特に最大１３質量％、特に好ましくは最大１１質量％、特に最大１０質量％、非常に特定的に好ましくは最大９質量％、特に最大８質量％である。特に好ましい実施形態において、水は使用されない。
【００９９】
更なる実施形態によれば、本発明は、上で開示した多孔質物質を製造する方法であって、水が使用されない方法を対象とする。
【０１００】
代替の更なる実施形態によれば、本発明は、上で開示した多孔質物質を製造する方法であって、少なくとも０．１質量％の水が添加される、方法を対象とする。
【０１０１】
アミノ基の計算された含有量は、水と成分（ａ１）のイソシアネート基とが完全に反応して対応する数のアミノ基を形成すると想定し、この含有量を成分（ａ２）から得られた含有量に添加することによって、含水量及び成分（ａ１）の反応性イソシアネート基の含有量から導くことができる（合計ｎアミン）。形成され使用されたとして計算したアミノ基に対する、計算された残りのＮＣＯ基ｎＮＣＯの結果の使用比率は、以下、計算された使用比率ｎＮＣＯ／ｎアミンと称し、これは当量比、すなわち各官能基のモル比である。
【０１０２】
水はイソシアネート基と反応して、アミノ基を形成し、ＣＯ２を放出する。したがって多官能性アミンが、中間体として部分的に製造される（in situ）。更なる反応過程において、これらはイソシアネート基と反応して尿素結合を形成する。中間体としてのアミンの製造は、特に高い機械的安定性及び低熱伝導率を有する多孔質物質をもたらす。しかしながら、形成されたＣＯ２が、結果として得られる多孔質物質の構造が望ましくない方式で影響される程度までゲル化を阻害しない必要がある。これは、組成物（Ａ）の総質量に対する含水量に対して上記の好ましい上限を与える。
【０１０３】
この場合、計算した使用比率（当量比）ｎＮＣＯ／ｎアミンは、好ましくは１．０１〜５である。言及した当量比は、特に好ましくは１．１〜３、特に１．１〜２である。ｎアミンに対して余分なｎＮＣＯは、この実施形態では、溶媒の除去において、多孔質物質、特にキセロゲルの収縮低下をもたらし、且つ、触媒（ａ４）との相乗的相互作用の結果として、得られる多孔質物質の改善された網状構造及び改善された最終的特性をもたらす。
【０１０４】
成分（ａ０）〜（ａ４）及び（ａｍ）（存在する場合）は、以下、有機ゲル前駆体（Ａ’）と総称する。成分（ａ０）〜（ａ４）及び（ａｍ）の部分的反応が、実際のゲル前躯体（Ａ’）をもたらし、後続してゲルへ変換されることは、当業者に明らかである。
【０１０５】
触媒（ａ４）
組成物（Ａ）は、成分（ａ４）として更なる少なくとも１種の触媒を更に含むことができる。使用する成分（ａ４）の量は、好ましくは少なくとも０．１質量％、特に少なくとも０．２質量％、特に好ましくは少なくとも０．５質量％、特に少なくとも１質量％である。使用する成分（ａ４）の量は、いずれの場合も組成物（Ａ）の総質量に対して、好ましくは最大２９．９質量％、特に最大２８質量％、特に好ましくは最大２４質量％、特に最大２１質量％である。
【０１０６】
成分（ａ４）として使用する可能な触媒は、原則として、イソシアネートの三量化（三量化触媒として知られる）及び／又はイソシアネートとアミノ基との反応（ゲル化触媒として知られる）及び／又はイソシアネートと水との反応（発泡触媒として知られる）を促進させる、当業者に公知の全ての触媒である。
【０１０７】
対応する触媒は、それら自体は公知であり、上記の３つの反応に対して異なる相対活性を有する。相対活性に応じて、これらの触媒は、上記の１つ以上のタイプに割り当てられ得る。更に、上記の反応以外の反応も生じ得ることが、当業者に知られている。
【０１０８】
対応する触媒は、とりわけ、例えば、Ｐｏｌｙｕｒｅｔｈａｎｅ、第３版、Ｇ．Ｏｅｒｔｅｌ、Ｈａｎｓｅｒ  Ｖｅｒｌａｇ、Ｍｕｎｉｃｈ、１９９３から知られるように、そのゲル化と発泡との比に応じて特徴付けられ得る。
【０１０９】
更なる実施形態によれば、本発明は、上で開示した多孔質物質を製造する方法であって、触媒が、三量体を触媒してイソシアネート基を形成する、方法を対象とする。
【０１１０】
別の実施形態によれば、本発明は、上で開示した多孔質物質を製造する方法であって、成分（ａ４）が、少なくとも１つの第三級アミノ基を含む、方法を対象とする。
【０１１１】
好ましい触媒（ａ４）は、平衡のとれたゲル化と発泡との比を有し、したがって成分（ａ１）と水の反応は、過度に強力に促進して網状構造に悪影響をもたらすことはなく、同時にゲル化の時間を短縮することにより離型時間が有利に短縮される。好ましい触媒は同時に、三量化に関して有意な作用を有する。これは、都合よく、網状構造の均一性に影響し、結果として特に有利な機械的特性をもたらす。
【０１１２】
触媒は、モノマー構築ブロックとして取り入れることができる（混入可能な触媒）、又は取り入れることができない。
【０１１３】
成分（ａ４）として好ましい触媒は、第一級、第二級及び第三級アミン、トリアジン誘導体、尿素誘導体、有機金属化合物、金属キレート、有機リン化合物、特にホスホレンのオキシド、第四級アンモニウム塩、水酸化アンモニウム、更にはアルカリ金属及びアルカリ土類金属水酸化物、アルコキシド並びにカルボキシレートからなる群から選択される。
【０１１４】
したがって更なる実施形態によれば、本発明は、上で開示した多孔質物質を製造する方法であって、成分（ａ４）が、第一級、第二級及び第三級アミン、トリアジン誘導体、有機金属化合物、金属キレート、ホスホレンのオキシド、第四級アンモニウム塩、水酸化アンモニウム並びにアルカリ金属及びアルカリ土類金属水酸化物、アルコキシド並びにカルボキシレートからなる群から選択される。
【０１１５】
好適な有機リン化合物、特にホスホレンのオキシドは、例えば、１−メチルホスホレンオキシド、３−メチル−１−フェニルホスホレンオキシド、１−フェニルホスホレンオキシド、３−メチル−１−ベンジルホスホレンオキシドである。
【０１１６】
本発明との関連において、例えば、ポリウレタン形成のための触媒として知られる尿素誘導体が使用される。好適な尿素ベースの化合物は、尿素及び尿素誘導体（例えば、ジメチル尿素、ジフェニル尿素、エチレン尿素、プロピレン尿素、ジヒドロキシエチレン尿素等）である。
【０１１７】
好適な触媒（ａ４）は、好ましくは、三量化触媒である。好適な三量化触媒は、特に強塩基、例えば第四級アンモニウム水酸化物（アルキル基中に１〜４個の炭素原子を有するテトラアルキルアンモニウム水酸化物及びベンジルトリメチルアンモニウム水酸化物等）アルカリ金属水酸化物（水酸化カリウム又はナトリウム等）並びにアルカリ金属アルコキシド（ナトリウムメトキシド、カリウム及びナトリウムエトキシド並びにカリウムイソプロポキシド等）である。
【０１１８】
更に好適な三量化触媒は、特に、カルボン酸のアルカリ金属塩、例えばギ酸カリウム、酢酸ナトリウム、酢酸カリウム、酢酸セシウム、酢酸アンモニウム、プロピオン酸カリウム、ソルビン酸カリウム、２−エチルヘキサン酸カリウム、オクタン酸カリウム、トリフルオロ酢酸カリウム、トリクロロ酢酸カリウム、クロロ酢酸ナトリウム、ジクロロ酢酸ナトリウム、トリクロロ酢酸ナトリウム、アジピン酸カリウム、安息香酸カリウム、安息香酸ナトリウム、１０〜２０個の炭素原子及び任意のラテラルＯＨ基を有する飽和及び不飽和長鎖脂肪酸のアルカリ金属塩である。
【０１１９】
更に好適な三量化触媒は、特に、Ｎ−ヒドロキシアルキル第四級アンモニウムカルボキシレート、例えばギ酸トリメチルヒドロキシプロピルアンモニウムである。
【０１２０】
更に好適な三量化触媒は、特に酢酸１−エチル−３−メチルイミダゾリウム（酢酸ＥＭＩＭ）及び酢酸１−ブチル−３−メチルイミダゾリウム（酢酸ＢＭＩＭ）、オクタン酸１−エチル−３−メチルイミダゾリウム（オクタン酸ＥＭＩＭ）及びオクタン酸１−ブチル−３−メチルイミダゾリウム（オクタン酸ＢＭＩＭ）である。
【０１２１】
第三級アミンは、それ自体も当業者に三量化触媒として知られている。第三級アミン、すなわち少なくとも１つの第三級アミノ基を有する化合物は、触媒（ａ４）として特に好ましい。三量化触媒として特異的な性質を有する好適な第三級アミンは、特に、Ｎ，Ｎ’，Ｎ”−トリス（ジアルキルアミノアルキル）−ｓ−ヘキサヒドロトリアジン（Ｎ，Ｎ’，Ｎ”−トリス（ジメチルアミノプロピル）−ｓ−ヘキサヒドロトリアジン等）、トリス（ジメチルアミノメチル）フェノールである。
【０１２２】
有機金属化合物は、それら自体がゲル触媒として当業者に知られている。有機スズ化合物（２−エチルヘキサン酸スズ及びジブチルスズジラウレート等）が特に好ましい。
【０１２３】
第三級アミンも、それら自体がゲル触媒として当業者に知られている。上記のように、第三級アミンは、触媒（ａ４）として特に好ましい。ゲル触媒として良好な特性を有する好適な第三級アミンは、特に、Ｎ，Ｎ−ジメチルベンジルアミン、Ｎ，Ｎ’−ジメチルピペラジン及びＮ，Ｎ−ジメチルシクロヘキシルアミン、ビス（２−ジメチルアミノエチル）エーテル、Ｎ，Ｎ，Ｎ，Ｎ，Ｎ−ペンタメチルジエチレントリアミン、メチルイミダゾール、ジメチルイミダゾール、アミノプロピルイミダゾール、ジメチルベンジルアミン、１，６−ジアザビシクロ［５．４．０］ウンデス−７−エン、トリエチルアミン、トリエチレンジアミン（１，４−ジアザビシクロ［２．２．２］オクタン）、ジメチルアミノエタノールアミン、ジメチルアミノプロピルアミン、Ｎ，Ｎ−ジメチルアミノエトキシエタノール、Ｎ，Ｎ，Ｎ−トリメチルアミノエチルエタノールアミン、トリエタノールアミン、ジエタノールアミン、トリイソプロパノールアミン、ジイソプロパノールアミン、メチルジエタノールアミン及びブチルジエタノールアミンである。
【０１２４】
成分（ａ４）として特に好ましい触媒は、ジメチルシクロヘキシルアミン、ジメチルピペラジン、ビス（２−ジメチルアミノエチル）エーテル、Ｎ，Ｎ，Ｎ，Ｎ，Ｎ−ペンタメチルジエチレントリアミン、メチルイミダゾール、ジメチルイミダゾール、アミノプロピルイミダゾール、ジメチルベンジルアミン、１，６−ジアザビシクロ［５．４．０］ウンデス−７−エン、トリスジメチルアミノプロピルヘキサヒドロトリアジン、トリエチルアミン、トリス（ジメチルアミノメチル）フェノール、トリエチレンジアミン（ジアザビシクロ［２．２．２］オクタン）、ジメチルアミノエタノールアミン、ジメチルアミノプロピルアミン、Ｎ，Ｎ−ジメチルアミノエトキシエタノール、Ｎ，Ｎ，Ｎ−トリメチルアミノエチルエタノールアミン、トリエタノールアミン、ジエタノールアミン、トリイソプロパノールアミン、ジイソプロパノールアミン、メチルジエタノールアミン、ブチルジエタノールアミンからなる群から選択される。
【０１２５】
非常に特定して優先されるのは、ジメチルシクロヘキシルアミン、ジメチルピペラジン、メチルイミダゾール、ジメチルイミダゾール、ジメチルベンジルアミン、１，６−ジアザビシクロ［５．４．０］ウンデス−７−エン、トリスジメチルアミノプロピルヘキサヒドロトリアジン、トリエチルアミン、トリス（ジメチルアミノメチル）フェノール、トリエチレンジアミン（ジアザビシクロ［２．２．２］オクタン）、ジメチルアミノエタノールアミン、ジメチルアミノプロピルアミン、Ｎ，Ｎ，Ｎ−トリメチルアミノエチルエタノールアミン、トリエタノールアミン、ジエタノールアミン、メチルジエタノールアミン、ブチルジエタノールアミン、金属アセチルアセトネート、エチルヘキサン酸アンモニウム、金属酢酸塩、プロピオン酸塩、ソルビン酸塩、エチルヘキサン酸塩、オクタン酸塩及び安息香酸塩である。
【０１２６】
したがって、更なる実施形態によれば、本発明は、上で開示した多孔質物質を製造する方法であって、成分（ａ４）が、ジメチルシクロヘキシルアミン、ビス（２−ジメチルアミノエチル）エーテル、Ｎ，Ｎ，Ｎ，Ｎ，Ｎ−ペンタメチルジエチレントリアミン、メチルイミダゾール、ジメチルイミダゾール、アミノプロピルイミダゾール、ジメチルベンジルアミン、１，６−ジアザビシクロ［５．４．０］ウンデス−７−エン、トリスジメチルアミノプロピルヘキサヒドロトリアジン、トリエチルアミン、トリス（ジメチルアミノメチル）フェノール、トリエチレンジアミン（ジアザビシクロ［２．２．２］オクタン）、ジメチルアミノエタノールアミン、ジメチルアミノプロピルアミン、Ｎ，Ｎ−ジメチルアミノエトキシエタノール、Ｎ，Ｎ，Ｎ−トリメチルアミノエチルエタノールアミン、トリエタノールアミン、ジエタノールアミン、トリイソプロパノールアミン、ジイソプロパノールアミン、メチルジエタノールアミン、ブチルジエタノールアミン、金属アセチルアセトネート、エチルヘキサン酸アンモニウム及び金属酢酸塩、プロピオン酸塩、ソルビン酸塩、エチルヘキサン酸塩、オクタン酸塩及び安息香酸塩からなる群から選択される、方法を対象とする。
【０１２７】
本発明によれば、本発明の方法において、触媒それ自体を使用することが可能である。また、触媒を溶液の形態で使用することも可能である。更に、触媒（ａ４）を触媒系（ＣＳ）と組み合わせてもよい。
【０１２８】
溶媒（Ｂ）
本発明によれば、反応は、溶媒（Ｂ）の存在下で行われる。
【０１２９】
本発明では、溶媒（Ｂ）という用語は、液体希釈剤、すなわち狭義での溶媒と、分散媒の両方を含む。混合物は、特に、真の溶液（true solution）、コロイド溶液又は分散液、例えば、エマルション又は懸濁液であってもよい。混合物は、好ましくは真の溶液である。溶媒（Ｂ）は、工程（ａ）の条件下で液体である化合物、好ましくは有機溶媒である。
【０１３０】
溶媒（Ｂ）は、原則として、任意の好適な化合物又は複数の化合物の混合物であってもよく、溶媒（Ｂ）は、工程（ａ）で混合物が生成される温度及び圧力条件（略して溶解条件）下で液体である。溶媒（Ｂ）の組成は、有機ゲル前駆体を溶解又は分散、好ましくは溶解できるように選択される。好ましい溶媒（Ｂ）は、成分（ａｆ）、（ａｕ）及び（ａ１）〜（ａ４）のための溶媒、すなわち反応条件下で成分（ａｆ）及び（ａ１）〜（ａ４）を完全に溶解する溶媒である。
【０１３１】
溶媒（Ｂ）の存在下での反応の反応生成物は、最初は、ゲル、すなわち溶媒（Ｂ）によって膨張した粘弾性化学的網状組織である。工程（ｂ）で形成された網状組織にとって良好な膨張剤である溶媒（Ｂ）は、一般的に、細孔及び小さな平均細孔径を有する網状組織をもたらす一方で、工程（ｂ）で得られたゲルに対して不満足な膨張剤である溶媒（Ｂ）は、一般的に、大きな平均細孔径を有する粗い孔の網状組織をもたらす。
【０１３２】
したがって溶媒（Ｂ）の選択は、所望の細孔径分布及び所望の多孔度に影響を及ぼす。また、溶媒（Ｂ）の選択は、一般的に、本発明の方法の工程（ｂ）の間又はその後に、沈降による反応生成物の形成は有意な程度には生じないため、沈降又は凝集のようなやり方で行われる。
【０１３３】
好適な溶媒（Ｂ）を選択したとき、沈降反応生成物の比率は、通常、混合物の総質量に対して１質量％未満である。特定の溶媒（Ｂ）中に形成される沈降生成物の量は、ゲル化点の前に好適なフィルターに通して反応混合物を濾過することによって重量測定法で決定することができる。
【０１３４】
可能な溶媒（Ｂ）は、イソシアネート系ポリマーの従来技術から知られる溶媒である。好ましい溶媒は、成分（ａｆ）、（ａｕ）及び（ａ１）〜（ａ４）のための溶媒、すなわち反応条件下で実質的に完全に成分（ａｆ）、（ａｕ）及び（ａ１）〜（ａ４）の構成要素を溶解する溶媒である。溶媒（Ｂ）は、好ましくは、成分（ａ１）に対して不活性、すなわち非反応性である。更に、溶媒（Ｂ）は、好ましくはモノオール（ａｍ）と混和性である。
【０１３５】
可能な溶媒（Ｂ）は、例えば、ケトン、アルデヒド、アルキルアルカノエート、アミド（ホルムアミド等）、Ｎ−メチルピロリドン、Ｎ−エチルピロリドン、スルホキシド（ジメチルスルホキシド等）、脂肪族及び脂環式ハロゲン化炭化水素、ハロゲン化芳香族化合物及びフッ素含有エーテルである。２種以上の上記化合物の混合物が同様に可能である。
【０１３６】
溶媒（Ｂ）として更に可能なのは、アセタール、特にジエトキシメタン、ジメトキシメタン及び１，３−ジオキソランである。
【０１３７】
ジアルキルエーテル及び環状エーテルは、同様に溶媒（Ｂ）として好適である。好ましいジアルキルエーテルは、特に、２〜６個の炭素原子を有するもの、具体的にはメチルエチルエーテル、ジエチルエーテル、メチルプロピルエーテル、メチルイソプロピルエーテル、プロピルエチルエーテル、エチルイソプロピルエーテル、ジプロピルエーテル、プロピルイソプロピルエーテル、ジイソプロピルエーテル、メチルブチルエーテル、メチルイソブチルエーテル、メチルｔ−ブチルエーテル、エチルｎ−ブチルエーテル、エチルイソブチルエーテル及びエチルｔ−ブチルエーテルである。好ましい環状エーテルは、具体的には、テトラヒドロフラン、ジオキサン及びテトラヒドロピランである。
【０１３８】
アルデヒド及び／ケトンは、溶媒（Ｂ）として特に好ましい。溶媒（Ｂ）として好適なアルデヒド又はケトンは、特に、一般式Ｒ２−（ＣＯ）−Ｒ１に対応するものであり、式中、Ｒ１及びＲ２は、それぞれ、水素又は１、２、３、４、５、６若しくは７個の炭素原子を有するアルキル基である。好適なアルデヒド又はケトンは、具体的には、アセトアルデヒド、プロピオンアルデヒド、ｎ−ブチルアルデヒド、イソブチルアルデヒド、２−エチルブチルアルデヒド、バレルアルデヒド、イソペントアルデヒド、２−メチルペントアルデヒド、２−エチルヘキサアルデヒド、アクロレイン、メタクロレイン、クロトンアルデヒド、フルフラール、アクロレイン二量体、メタクロレイン二量体、１，２，３，６−テトラヒドロベンズアルデヒド、６−メチル−３−シクロヘキセンアルデヒド、シアノアセトアルデヒド、グリオキシル酸エチル、ベンズアルデヒド、アセトン、ジエチルケトン、メチルエチルケトン、メチルイソブチルケトン、メチルｎ−ブチルケトン、メチルペンチルケトン、ジプロピルケトン、エチルイソプロピルケトン、エチルブチルケトン、ジイソブチルケトン、５−メチル−２−アセチルフラン、２−アセチルフラン、２−メトキシ−４−メチルペンタン−２−オン、５−メチルヘプタン−３−オン、２−ヘプタノン、オクタノン、シクロヘキサノン、シクロペンタノン、及びアセトフェノンである。上記のアルデヒド及びケトンはまた、混合物の形態で使用することもできる。一置換基当たりに最大３個の炭素原子を有するアルキル基を有するケトン及びアルデヒドが、溶媒（Ｂ）として好ましい。
【０１３９】
更に好ましい溶媒は、アルキルアルカノエート、特にギ酸メチル、酢酸メチル、ギ酸エチル、酢酸イソプロピル、酢酸ブチル、酢酸エチル、トリアセチン及びアセト酢酸エチルである。好ましいハロゲン化溶媒は、国際公開第００／２４７９９（Ａ１）号、４頁１２行目〜５頁４行目に記載されている。
【０１４０】
更に好適な溶媒（Ｂ）は、例えば炭酸ジメチル、炭酸ジエチル、炭酸エチレン、炭酸プロピレン又は炭酸ブチレン等の有機カーボネートである。
【０１４１】
多くの場合、特に好適な溶媒（Ｂ）は、上記の溶媒から選択される２種以上の完全に混和性の化合物を使用することによって得られる。
【０１４２】
工程（ｃ）で乾燥する間に過度に収縮しない十分に安定性のゲルを工程（ｂ）で得るには、組成物（Ａ）及び溶媒（Ｂ）を含む混合物（Ｉ）の総質量（１００質量％）に対する組成物（Ａ）の比率を、一般的に、５質量％以上にしなければならない。組成物（Ａ）及び溶媒（Ｂ）を含む混合物（Ｉ）の総質量（１００質量％）に対する組成物（Ａ）の比率は、好ましくは少なくとも６質量％、特に好ましくは少なくとも８質量％、特に少なくとも１０質量％である。
【０１４３】
一方、生成される混合物中の組成物（Ａ）の濃度は過度に高くないようにする必要があり、その理由は、そうでなければ、好都合な特性を有する多孔質物質が得られないからである。一般的に、組成物（Ａ）及び溶媒（Ｂ）を含む混合物（Ｉ）の総質量（１００質量％）に対する組成物（Ａ）の比率は、４０質量％以下である。組成物（Ａ）及び溶媒（Ｂ）を含む混合物（Ｉ）の総質量（１００質量％）に対する組成物（Ａ）の比率は、好ましくは３５質量％以下、特に好ましくは２５質量％以下、特に２０質量％以下である。
【０１４４】
組成物（Ａ）及び溶媒（Ｂ）を含む混合物（Ｉ）の総質量（１００質量％）に対する組成物（Ａ）の質量による総比率は、好ましくは８〜２５質量％、特に１０〜２０質量％、特に好ましくは１２〜１８質量％である。言及した範囲の出発物質の量を固守することにより、特に有利な細孔構造、低熱伝導率及び乾燥中の低収縮を有する多孔質物質がもたらされる。
【０１４５】
反応に先立って、使用する成分を混合すること、特に均一に混合することが必要である。混合速度は、混合の不具合を回避するために反応速度に対して高速であるべきである。適当な混合法は、それ自体が当業者に公知である。
【０１４６】
本発明によれば、溶媒（Ｂ）が使用される。また、溶媒（Ｂ）は、２種以上の溶媒、例えば３種又は４種の溶媒の混合物であってもよい。好適な溶媒は、例えば、２種以上のケトンの混合物、例えばアセトンとジエチルケトンとの混合物、アセトンとメチルエチルケトンとの混合物又はジエチルケトンとメチルエチルケトンとの混合物である。
【０１４７】
更に好ましい溶媒は、炭酸プロピレンと１種以上の溶媒との混合物、例えば炭酸プロピレンとジエチルケトンとの混合物、又は炭酸プロピレンと２種以上のケトンとの混合物、例えば炭酸プロピレンとアセトン及びジエチルケトンとの混合物、炭酸プロピレンとアセトン及びメチルエチルケトンとの混合物、又は炭酸プロピレンとジエチルケトン及びメチルエチルケトンとの混合物である。
【０１４８】
好ましい多孔質物質の製造方法
本発明の方法は、少なくとも以下の工程を含む：
（ａ）上記の組成物（Ａ）及び溶媒（Ｂ）を含む混合物の準備、
（ｂ）ゲルを形成する、溶媒（Ｂ）の存在下での組成物（Ａ）中の成分の反応、並びに
（ｃ）前工程で得られたゲルの乾燥。
【０１４９】
工程（ａ）から（ｃ）の好ましい実施形態を以下に詳述する。
【０１５０】
工程（ａ）
本発明によれば、工程（ａ）で、組成物（Ａ）及び溶媒（Ｂ）を含む混合物を準備する。
【０１５１】
組成物（Ａ）の成分、例えば成分（ａ１）及び（ａ２）は、好ましくは、それぞれ好適な部分的な量の溶媒（Ｂ）中で、互いに別々に準備される。別々の準備により、ゲル化反応を、混合前及び混合中に最適に監視又は制御することが可能になる。
【０１５２】
成分（ａｆ）及び（ａｕ）並びに任意の組成物（ＣＳ）、任意の（ａｍ）、（ａ３）及び（ａ４）は、特に好ましくは、成分（ａ２）との混合物として、すなわち成分（ａ１）とは別々に準備される。
【０１５３】
工程（ａ）で準備された混合物（複数可）は、更なる構成成分として当業者に公知の慣例の助剤も含むことができる。例えば、界面活性剤、更なる難燃剤、核形成剤、乳白剤、酸化安定剤、潤滑剤及び離型剤、染料及び顔料、例えば加水分解、光、熱又は変色に対する安定剤、無機及び／又は有機充填剤、補強材並びに殺生物剤を挙げることができる。
【０１５４】
上記の助剤及び添加剤に関する更なる情報は、専門家による文献、例えばＰｌａｓｔｉｃｓ  Ａｄｄｉｔｉｖｅ  Ｈａｎｄｂｏｏｋ、第５版、Ｈ．Ｚｗｅｉｆｅｌ編、Ｈａｎｓｅｒ  Ｐｕｂｌｉｓｈｅｒｓ、Ｍｕｎｉｃｈ、２００１で見つけることができる。
【０１５５】
工程（ｂ）
本発明によれば、工程（ｂ）で、組成物（Ａ）の成分の反応を、溶媒（Ｂ）の存在下で行い、ゲルを形成する。反応を実施するために、先ず、工程（ａ）で得た成分の混合物を均一に製造しなければならない。
【０１５６】
工程（ａ）で準備した成分の準備は、従来の方法で実施することができる。良好且つ高速の混合を実現するために、ここでは、攪拌子又は別の混合デバイスを使用することが好ましい。均一な混合物を製造するために必要な時間は、混合の不具合を回避するために、ゲル化反応が、少なくとも部分的なゲルの形成をもたらす時間に対して短くあるべきである。その他の混合条件は、一般的には重要ではなく、例えば、混合は、０〜１００℃及び０．１〜１０バール（絶対値）下で、特に、例えば室温及び大気圧下で実施することができる。均一な混合物を製造した後、混合装置をオフに切り替えることが好ましい。
【０１５７】
ゲル化反応は、重付加反応、特にイソシアネート基とアミノ基の重付加である。
【０１５８】
本発明では、ゲルは、液体（ソルボゲル（solvogel）若しくはリオゲル（lyogel）として知られる、又は液体として水を有する場合：アクアゲル若しくはヒドロゲル）と接触して存在するポリマーをベースとした架橋系である。ここでは、ポリマー相は、連続三次元網状組織を形成する。
【０１５９】
本発明の方法の工程（ｂ）において、ゲルは、通常、例えば単純に混合物を容器、反応容器又は反応器（以下、ゲル化装置と称する）の中に存在させて静置することによって形成される。混合物は、好ましくは、ゲル化（ゲル形成）の間、もはや攪拌又は混合せず、その理由は、攪拌又は混合がゲルの形成を妨害する恐れがあるためである。ゲル化の間、混合物を覆うか、又はゲル化装置を閉じることが有利であることが判明している。
【０１６０】
ゲル化は、それ自体が当業者に知られており、例えば、国際公開第２００９／０２７３１０（Ａ１）号の２１頁１９行目〜２３頁１３行目に記載されている。
【０１６１】
工程（ｃ）
本発明によれば、工程（ｃ）で、前工程で得られたゲルを乾燥させる。
【０１６２】
超臨界条件下での乾燥は、原則として、好ましくは溶媒をＣＯ２又は超臨界乾燥の目的に適した他の溶媒に置き換えた後に可能である。このような乾燥は、それ自体が当業者に知られている。超臨界条件は、ＣＯ２又はゲル化溶媒の除去に使用される任意の溶媒が超臨界状態で存在する温度及び圧力を特徴付ける。この方法で、溶媒を除去した際のゲル本体の収縮を低減することができる。
【０１６３】
しかしながら、単純な作業条件を考慮して、ゲルに含まれる液体の臨界温度及び臨界圧より低い温度及び圧力でゲルに含まれる液体を気体状態に変換することによって得られたゲルを乾燥することが優先される。
【０１６４】
得られたゲルの乾燥は、好ましくは、溶媒（Ｂ）の臨界温度及び臨界圧より低い温度及び圧力で溶媒（Ｂ）を気体状態に変換することによって行われる。これに応じて、乾燥は、好ましくは、予め更なる溶媒に置き換えることなく、反応中に存在していた溶媒（Ｂ）を除去することによって行われる。
【０１６５】
このような方法も同様に、当業者に知られており、国際公開第２００９／０２７３１０（Ａ１）号の２６頁２２行目〜２８頁３６行目に記載されている。
【０１６６】
更なる実施形態によれば、本発明は、上で開示した多孔質物質を製造する方法であって、工程ｃ）による乾燥が、ゲルに含まれる液体の臨界温度及び臨界圧より低い温度及び圧力で、ゲルに含まれる液体を気体状態に変換することによって行われる、方法を対象とする。
【０１６７】
更なる実施形態によれば、本発明は、上で開示した多孔質物質を製造する方法であって、工程ｃ）による乾燥が、超臨界条件下で行われる、方法を対象とする。
【０１６８】
多孔質物質の特性及び使用する方法
本発明は、本発明の方法によって得ることができる多孔質物質を更に提供する。キセロゲル及びエアロゲルは、本発明の目的のための多孔質物質として好ましく、すなわち、本発明によって得ることができる多孔質物質は、好ましくはエアロゲル又はキセロゲルである。
【０１６９】
本発明による多孔質物質は、機械的に安定性であり、可逆的吸収率及び優れた火炎特性と組み合わせて低い熱伝導率を有する。
【０１７０】
したがって、更に本発明は、上で開示した多孔質物質を製造する方法によって得られる又は得ることができる多孔質物質を対象とする。特に、本発明は、上で開示した多孔質物質を製造する方法であって、工程ｃ）による乾燥が超臨界条件下で行われる、方法によって得られる又は得ることができる多孔質物質を対象とする。
【０１７１】
平均細孔径は、走査電子顕微鏡法と、後続する統計的に有意な細孔数を使用した画像解析とによって決定される。対応する方法は、当業者に知られている。
【０１７２】
多孔質物質の体積平均細孔径は、広範囲内で変動し得、好ましくは４ミクロン以下である。
【０１７３】
低熱伝導率の観点から、製造の観点から及び十分に機械的安定性の多孔質物質を得るために、非常に小さな細孔径と高多孔度との組み合わせが望ましいが、実際には体積平均細孔径に下限がある。一般的に、体積平均細孔径は、少なくとも２０ｎｍ、好ましくは少なくとも５０ｎｍである。
【０１７４】
本発明により得ることができる多孔質物質は、好ましくは、少なくとも７０体積％、特に７０〜９９体積％、特に好ましくは少なくとも８０体積％、非常に特定的に好ましくは少なくとも８５体積％、特に８５〜９５体積％の多孔度を有する。体積％で表す多孔度は、多孔質物質の総体積の規定の比率が細孔を含むことを意味する。最低熱伝導率の観点から非常に高い多孔度が通常望ましいが、多孔質物質の機械的特性及び処理可能性により多孔度に上限が設けられている。
【０１７５】
組成物（Ａ）の成分、例えば成分（ａｆ）、（ａｕ）及び（ａ０）〜（ａ３）並びに任意の（ａｍ）及び（ａ４）は、触媒を取り入れることができる限り、本発明に従って得ることができる多孔質物質中に反応性（ポリマー）の形態で存在する。本発明による組成物のせいで、モノマー構築ブロック（ａ１）及び（ａ２）は、主に多孔質物質中の尿素結合を介して且つ／又はイソシアヌレート結合を介して結合されるが、イソシアヌレート基は、モノマー構築ブロック（ａ１）のイソシアネート基の三量化によって形成される。多孔質物質が更なる成分を含む場合、更に可能な結合は、例えば、イソシアネート基とアルコール又はフェノールとの反応によって形成されるウレタン基である。
【０１７６】
多孔質物質中のモノマー構築ブロックの結合のｍｏｌ％の決定を、固体又は膨潤状態のＮＭＲ分光法（核磁気共鳴）によって実施する。好適な決定法は、当業者に公知である。
【０１７７】
本発明に従って得ることができる多孔質物質の密度は、通常、２０〜６００ｇ／ｌ、好ましくは５０〜５００ｇ／ｌ、特に好ましくは６０〜３００ｇ／ｌである。
【０１７８】
本発明の方法は、ポリマー粉末又は粒子のみではなく、連続した多孔質物質をもたらす。ここで、結果として得られる多孔質物質の三次元形状は、今度はゲル化装置の形状によって決定されるゲルの形状により決定される。したがって、例えば、円筒形のゲル化容器は、通常、ほぼ円筒形のゲルをもたらし、次いでこれを乾燥させて、円筒形の形状を有する多孔質物質を得る。
【０１７９】
本発明に従って得ることができる多孔質物質は、高い機械的安定性と合わせて、低熱伝導率、高多孔度及び低密度を有する。加えて、多孔質物質は、小さな平均細孔径を有する。驚くべきことに、得られる多孔質物質は、高い可逆的吸水率を有し、吸水及び乾燥の後も安定し続けることが発見された。上記の特性の組み合わせにより、特に湿度を除去し、カビを減らすための、特に通気状態での建築材料としての用途で、断熱分野の絶縁材として材料を使用することが可能になる。
【０１８０】
本発明に従って得ることができる多孔質物質は、有利な熱特性に加え、簡易処理可能性及び高機械的安定性、例えば低脆性等の更なる有利な特性も有する。
【０１８１】
最新技術から知られる材料と比較して、本発明による多孔質物質は、低減された密度及び改善された圧縮強さを有する。
【０１８２】
本発明はまた、上で開示した多孔質物質又は上で開示した方法に従って得られる若しくは得ることができる多孔質物質を使用する方法であって、断熱材として又は真空断熱パネル用に使用する方法も対象とする。断熱材は、例えば、建物の内部又は外部における絶縁に使用される絶縁材である。本発明による多孔質物質は、有利には、例えば複合材料等の断熱系において使用することができる。
【０１８３】
したがって、更なる実施形態によれば、本発明は、上で開示した多孔質物質を使用する方法であって、多孔質物質が、内断熱系又は外断熱系において使用される、方法を対象とする。
【０１８４】
良好な吸着特性に起因して、既に薄層の多孔質物質を吸着剤として使用することができ、これにより多孔質物質は、空気等のガス用の乾燥剤としての使用、フィルターシステムにおける使用、吸着熱ポンプにおける使用、湿って濡れた室内の絶縁材料としての使用、又はカビの形成を防ぐための使用に特に適したものになる。
【０１８５】
更なる実施形態によれば、本発明はまた、上で開示した多孔質物質を使用する方法であって、多孔質物質が、カビの除去用に使用される、方法をも対象とする。
【０１８６】
本発明は、以下の実施形態を含むが、これらは、ここで規定されるそれぞれの相互依存性によって示すような特定の実施形態の組み合わせを含む。
【０１８７】
１．  ａ）
（ｉ）有機ゲルを形成するのに適した成分を含む組成物（Ａ）及び
（ｉｉ）溶媒（Ｂ）
を含む混合物（Ｉ）を準備する工程と、
ｂ）溶媒（Ｂ）の存在下で組成物（Ａ）中の成分を反応させてゲルを形成する工程と、
ｃ）工程ｂ）で得られたゲルを乾燥する工程と、
を少なくとも含む、多孔質物質を製造するための方法であって、
組成物（Ａ）が、
−  イソシアネートに対し反応性のある少なくとも１つの官能基及びリンを含む少なくとも１種の化合物（ａｆ）と、
−  尿素、ビウレット、並びに尿素及びビウレットの誘導体からなる群から選択される少なくとも１種の成分（ａｕ）と、
を含む、方法。
【０１８８】
２．  化合物（ａｕ）が、尿素、ジメチル尿素、ジフェニル尿素、エチレン尿素、ジヒドロキシエチレン尿素、プロピレン尿素、及びビウレットからなる群から選択される、実施形態１による方法。
【０１８９】
３．  ａ）
（ｉ）有機ゲルを形成するのに適した成分を含む組成物（Ａ）及び
（ｉｉ）溶媒（Ｂ）
を含む混合物（Ｉ）を準備する工程と、
ｂ）溶媒（Ｂ）の存在下で組成物（Ａ）中の成分を反応させてゲルを形成する工程と、
ｃ）工程ｂ）で得られたゲルを乾燥する工程と、
を少なくとも含む、多孔質物質を製造するための方法であって、
組成物（Ａ）が、
−  イソシアネートに対し反応性のある少なくとも１つの官能基及びリンを含む少なくとも１種の化合物（ａｆ）と、
−  尿素、ジメチル尿素、ジフェニル尿素、エチレン尿素、ジヒドロキシエチレン尿素、プロピレン尿素、及びビウレットからなる群から選択される少なくとも１種の成分（ａｕ）と、
を含む、方法。
【０１９０】
４．  組成物（Ａ）が、多孔質物質中のリン含有量が１〜２０質量％の範囲になる量で化合物（ａｆ）を含む、実施形態２又は３による方法。
【０１９１】
５．  組成物（Ａ）が、０．１〜１５質量％の範囲の量で化合物（ａｕ）を含む、実施形態１〜４のいずれかによる方法。
【０１９２】
６．  ａ）
（ｉ）有機ゲルを形成するのに適した成分を含む組成物（Ａ）及び
（ｉｉ）溶媒（Ｂ）
を含む混合物（Ｉ）を準備する工程と、
ｂ）溶媒（Ｂ）の存在下で組成物（Ａ）中の成分を反応させてゲルを形成する工程と、
ｃ）工程ｂ）で得られたゲルを乾燥する工程と、
を少なくとも含む、多孔質物質を製造するための方法であって、
組成物（Ａ）が、
−  イソシアネートに対し反応性のある少なくとも１つの官能基及びリンを含む少なくとも１種の化合物（ａｆ）と、
−  尿素、ジメチル尿素、ジフェニル尿素、エチレン尿素、ジヒドロキシエチレン尿素、プロピレン尿素、及びビウレットからなる群から選択される少なくとも１種の成分（ａｕ）と、
を含み、
組成物（Ａ）が、多孔質物質中のリン含有量が１〜２０質量％の範囲になる量で化合物（ａｆ）を含む、方法。
【０１９３】
７．  ａ）
（ｉ）有機ゲルを形成するのに適した成分を含む組成物（Ａ）及び
（ｉｉ）溶媒（Ｂ）
を含む混合物（Ｉ）を準備する工程と、
ｂ）溶媒（Ｂ）の存在下で組成物（Ａ）中の成分を反応させてゲルを形成する工程と、
ｃ）工程ｂ）で得られたゲルを乾燥する工程と、
を少なくとも含む、多孔質物質を製造するための方法であって、
組成物（Ａ）が、
−  イソシアネートに対し反応性のある少なくとも１つの官能基及びリンを含む少なくとも１種の化合物（ａｆ）と、
−  尿素、ジメチル尿素、ジフェニル尿素、エチレン尿素、ジヒドロキシエチレン尿素、プロピレン尿素、及びビウレットからなる群から選択される少なくとも１種の成分（ａｕ）と、
を含み、
組成物（Ａ）が、０．１〜１５質量％の範囲の量で化合物（ａｕ）を含む、方法。
【０１９４】
８．  化合物（ａｆ）が、リンを含む少なくとも１つの官能基を含む、実施形態１〜７のいずれかによる方法。
【０１９５】
９．  化合物（ａｆ）が、ホスフェート、ホスホネート、ホスフィネート、ホスファイト、ホスホナイト、ホスフィナイト、及びホスフィンオキシドからなる群から選択されるリンを含む官能基を少なくとも１つ含む、実施形態８による方法。
【０１９６】
１０．  組成物（Ａ）が、飽和又は不飽和モノカルボン酸のアルカリ金属塩及びアルカリ土類金属塩、アンモニウム塩、イオン性液体塩からなる群から選択される触媒成分（Ｃ１）を少なくとも含む触媒系（ＣＳ）を含む、実施形態１〜９のいずれかによる方法。
【０１９７】
１１．  触媒系（ＣＳ）が、触媒成分（Ｃ２）としてカルボン酸を含む、実施形態１０による方法。
【０１９８】
１２．  組成物（Ａ）が、少なくとも１種のモノオール（ａｍ）を含む、実施形態１〜１１のいずれかによる方法。
【０１９９】
１３．  組成物（Ａ）が、成分（ａ１）としての少なくとも１種の多官能性イソシアネート、及び成分（ａ２）としての少なくとも１種の芳香族アミンを含み、任意で成分（ａ３）としての水を含み、任意で成分（ａ４）としての少なくとも１種の更なる触媒を含む、実施形態１〜１２のいずれかによる方法。
【０２００】
１４．  工程ｃ）による乾燥が、ゲルに含まれる液体の臨界温度及び臨界圧より低い温度及び圧力でゲルに含まれる液体を気体状態に変換することによって行われる、実施形態１〜１３のいずれかによる方法。
【０２０１】
１５．  工程ｃ）による乾燥が、超臨界条件下で行われる、実施形態１〜１４のいずれかによる方法。
【０２０２】
１６．  実施形態１〜１５のいずれかによる方法によって得られる又は得ることができる、多孔質物質。
【０２０３】
１７．  ａ）
（ｉ）有機ゲルを形成するのに適した成分を含む組成物（Ａ）及び
（ｉｉ）溶媒（Ｂ）
を含む混合物（Ｉ）を準備する工程と、
ｂ）溶媒（Ｂ）の存在下で組成物（Ａ）中の成分を反応させてゲルを形成する工程と、
ｃ）工程ｂ）で得られたゲルを乾燥する工程と、
を少なくとも含む、多孔質物質を製造するための方法によって得られる又は得ることができる多孔質物質であって、
組成物（Ａ）が、
−  イソシアネートに対し反応性のある少なくとも１つの官能基及びリンを含む少なくとも１種の化合物（ａｆ）と、
−  尿素、ビウレット、並びに尿素及びビウレットの誘導体からなる群から選択される少なくとも１種の成分（ａｕ）と、
を含む、多孔質物質。
【０２０４】
１８．  化合物（ａｕ）が、尿素、ジメチル尿素、ジフェニル尿素、エチレン尿素、ジヒドロキシエチレン尿素、プロピレン尿素、及びビウレットからなる群から選択される、実施形態１７による多孔質物質。
【０２０５】
１９．  組成物（Ａ）が、多孔質物質中のリン含有量が１〜２０質量％の範囲になる量で化合物（ａｆ）を含む、実施形態１７又は１８による多孔質物質。
【０２０６】
２０．  組成物（Ａ）が、０．１〜１５質量％の範囲の量で化合物（ａｕ）を含む、実施形態１７〜１９のいずれかによる多孔質物質。
【０２０７】
２１．  化合物（ａｆ）が、リンを含む少なくとも１つの官能基を含む、実施形態１７〜２０のいずれかによる多孔質物質。
【０２０８】
２２．  化合物（ａｆ）が、ホスフェート、ホスホネート、ホスフィネート、ホスファイト、ホスホナイト、ホスフィナイト、及びホスフィンオキシドからなる群から選択されるリンを含む官能基を少なくとも１つ含む、実施形態２１による多孔質物質。
【０２０９】
２３．  組成物（Ａ）が、飽和又は不飽和モノカルボン酸のアルカリ金属塩及びアルカリ土類金属塩、アンモニウム塩、イオン性液体塩からなる群から選択される触媒成分（Ｃ１）を少なくとも含む触媒系（ＣＳ）を含む、実施形態１７〜２２のいずれによる多孔質物質。
【０２１０】
２４．  触媒系（ＣＳ）が、触媒成分（Ｃ２）としてカルボン酸を含む、実施形態２３による多孔質物質。
【０２１１】
２５．  組成物（Ａ）が、少なくとも１種のモノオール（ａｍ）を含む、実施形態１７〜２４のいずれかによる多孔質物質。
【０２１２】
２６．  組成物（Ａ）が、成分（ａ１）としての少なくとも１種の多官能性イソシアネート、及び成分（ａ２）としての少なくとも１種の芳香族アミンを含み、任意で成分（ａ３）としての水を含み、任意で成分（ａ４）としての少なくとも１種の更なる触媒を含む、実施形態１７〜２５のいずれかによる多孔質物質。
【０２１３】
２７．  工程ｃ）による乾燥が、ゲルに含まれる液体の臨界温度及び臨界圧より低い温度及び圧力でゲルに含まれる液体を気体状態に変換することによって行われる、実施形態１７〜２６のいずれかによる多孔質物質。
【０２１４】
２８．  工程ｃ）による乾燥が、超臨界条件下で行われる、実施形態１７〜２７のいずれかによる多孔質物質。
【０２１５】
２９．  実施形態１６〜２８のいずれかによる多孔質物質又は実施形態１〜１５のいずれかによる方法によって得られる若しくは得ることができる多孔質物質を使用する方法であって、絶縁材又は吸着材として使用する方法。
【０２１６】
３０．  多孔質物質が、内部又は外部絶縁システムにおいて使用される、実施形態２９による方法。
【０２１７】
３１．  多孔質物質が、カビの除去用に使用される、実施形態２９による方法。
【０２１８】
以下で実施例を使用して、本発明を例示する。
【実施例】
【０２１９】
１．  方法
１．１  熱伝導率の決定
熱伝導率は、ＤＩＮ  ＥＮ  １２６６７に準拠して、Ｈｅｓｔｏ製の熱流計（Ｌａｍｂｄａ  Ｃｏｎｔｒｏｌ  Ａ５０）を使用して測定した。
【０２２０】
１．２  圧縮強さ及び弾性係数の決定
圧縮強さ及び弾性係数は、ＤＩＮ  ５３４２１に準拠して、１０％歪みにより測定した。
【０２２１】
１．３  吸水率の決定
水中に２４時間完全に浸漬させる前と浸漬させた後に、試料の質量を決定した。これに応じて、試料の質量に対する吸水率を計算した。試料を室温で２４時間乾燥した後、収縮度及び外観を調べた。
【０２２２】
２．  材料
成分ａ１：  ＡＳＴＭ  Ｄ−５１５５−９６Ａに準拠して１００ｇ当たり３０．９のＮＣＯ含有量、３の領域内の官能価、及びＤＩＮ  ５３０１８に準拠して２５℃での２１００ｍＰａ．ｓの粘度を有する、オリゴマーＭＤＩ（Ｌｕｐｒａｎａｔ  Ｍ２００）（以下、「Ｍ２００」）
成分ａ２：  ３，３’，５，５’−テトラエチル−４，４’−ジアミノジフェニルメタン（以下、「ＭＤＥＡ」）
触媒：  トリエタノールアミン
モノエチレングリコール中に溶解した尿素（２０％）
難燃剤：  Ｅｘｏｌｉｔ  ＯＰ５６０
【０２２３】
３．  例
全ての例の吸水率の値を表１に示す。更に、圧縮強さ及び密度に関するデータを幾つかの例に含める。
【０２２４】
３．１  例１（比較例）
ポリプロピレン容器中に、２０℃で２１０ｇのアセトン中に４８ｇのＭ２００を攪拌しながら溶解し、透明の溶液を生成した。同様に、２ｇのＭＤＥＡ、４ｇのＴＥＯＡ、２ｇの尿素溶液及び４ｇの水を２１０ｇのアセトン中に溶解し、第２の溶液を得た。一溶液を他方の溶液中に注ぎ入れることによって、矩形容器（２０×２０ｃｍ×高さ５ｃｍ）中で溶液を合わせ、低粘度の均一な混合物を生成した。容器を蓋で閉め、混合物を室温で２４時間ゲル化した。結果として得られたモノリシックゲルスラブを周囲条件下で７日間乾燥して、多孔質物質を得た。
【０２２５】
３．２  例２（比較例）
ポリプロピレン容器中に、２０℃で２１０ｇのアセトン中に４８ｇのＭ２００を攪拌しながら溶解し、透明の溶液を生成した。同様に、２ｇのＭＤＥＡ、４ｇのＴＥＯＡ、及び４ｇの水を２１０ｇのアセトン中に溶解し、第２の溶液を得た。一溶液を他方の溶液中に注ぎ入れることによって、矩形容器（２０×２０ｃｍ×高さ５ｃｍ）中で溶液を合わせ、低粘度の均一な混合物を生成した。容器を蓋で閉め、混合物を室温で２４時間ゲル化した。結果として得られたモノリシックゲルスラブを周囲条件下で７日間乾燥して、多孔質物質を得た。
【０２２６】
３．３  例３（比較例）
ポリプロピレン容器中に、２０℃で２１０ｇのアセトン中に４８ｇのＭ２００を攪拌しながら溶解し、透明の溶液を生成した。同様に、２ｇのＭＤＥＡ、４ｇのＴＥＯＡ、１ｇのＯＰ５６０及び４ｇの水を２１０ｇのアセトン中に溶解し、第２の溶液を得た。一溶液を他方の溶液中に注ぎ入れることによって、矩形容器（２０×２０ｃｍ×高さ５ｃｍ）中で溶液を合わせ、低粘度の均一な混合物を生成した。容器を蓋で閉め、混合物を室温で２４時間ゲル化した。結果として得られたモノリシックゲルスラブを周囲条件下で７日間乾燥して、多孔質物質を得た。
【０２２７】
３．４  例４
ポリプロピレン容器中に、２０℃で２１０ｇのアセトン中に４８ｇのＭ２００を攪拌しながら溶解し、透明の溶液を生成した。同様に、２ｇのＭＤＥＡ、４ｇのＴＥＯＡ、２ｇの尿素溶液、１ｇのＯＰ５６０及び４ｇの水を２１０ｇのアセトン中に溶解し、第２の溶液を得た。一溶液を他方の溶液中に注ぎ入れることによって、矩形容器（２０×２０ｃｍ×高さ５ｃｍ）中で溶液を合わせ、低粘度の均一な混合物を生成した。容器を蓋で閉め、混合物を室温で２４時間ゲル化した。結果として得られたモノリシックゲルスラブを周囲条件下で７日間乾燥して、多孔質物質を得た。
【０２２８】
３．５  例５
ポリプロピレン容器中に、２０℃で２１０ｇのアセトン中に４８ｇのＭ２００を攪拌しながら溶解し、透明の溶液を生成した。同様に、２ｇのＭＤＥＡ、４ｇのＴＥＯＡ、２ｇの尿素溶液、２ｇのＯＰ５６０及び４ｇの水を２１０ｇのアセトン中に溶解し、第２の溶液を得た。一溶液を他方の溶液中に注ぎ入れることによって、矩形容器（２０×２０ｃｍ×高さ５ｃｍ）中で溶液を合わせ、低粘度の均一な混合物を生成した。容器を蓋で閉め、混合物を室温で２４時間ゲル化した。結果として得られたモノリシックゲルスラブを周囲条件下で７日間乾燥して、多孔質物質を得た。
【０２２９】
３．６  例６
ポリプロピレン容器中に、２０℃で２１０ｇのアセトン中に４８ｇのＭ２００を攪拌しながら溶解し、透明の溶液を生成した。同様に、２ｇのＭＤＥＡ、４ｇのＴＥＯＡ、４ｇの尿素溶液、２ｇのＯＰ５６０及び４ｇの水を２１０ｇのアセトン中に溶解し、第２の溶液を得た。一溶液を他方の溶液中に注ぎ入れることによって、矩形容器（２０×２０ｃｍ×高さ５ｃｍ）中で溶液を合わせ、低粘度の均一な混合物を生成した。容器を蓋で閉め、混合物を室温で２４時間ゲル化した。結果として得られたモノリシックゲルスラブを周囲条件下で７日間乾燥して、多孔質物質を得た。
【０２３０】
３．７  例７
ポリプロピレン容器中に、２０℃で２１０ｇのアセトン中に４８ｇのＭ２００を攪拌しながら溶解し、透明の溶液を生成した。同様に、２ｇのＭＤＥＡ、４ｇのＴＥＯＡ、２ｇの尿素溶液、８ｇのＯＰ５６０及び４ｇの水を２１０ｇのアセトン中に溶解し、第２の溶液を得た。一溶液を他方の溶液中に注ぎ入れることによって、矩形容器（２０×２０ｃｍ×高さ５ｃｍ）中で溶液を合わせ、低粘度の均一な混合物を生成した。容器を蓋で閉め、混合物を室温で２４時間ゲル化した。結果として得られたモノリシックゲルスラブを周囲条件下で７日間乾燥して、多孔質物質を得た。
【０２３１】
４．  結果
【０２３２】
【表１】
2020526651.tif 000005
【０２３３】
５．  略語
Ｈ２Ｏ  水
ＴＥＯＡ  トリエタノールアミン（ＰＵＲ触媒）
尿素溶液  モノエチレングリコール中に溶解した尿素
Ｍ２００  Ｌｕｐｒａｎａｔｅ  Ｍ２００（ポリイソシアネート）
ＭＥＫ  メチルエチルケトン
ＭＤＥＡ  ４，４’−メチレン−ビス（２，６−ジエチルアニリン）
【０２３４】
引用文献
国際公開第９５／０２００９（Ａ１）号
国際公開第２００８／１３８９７８（Ａ１）号
国際公開第２０１１／０６９９５９（Ａ１）号
国際公開第２０１２／０００９１７（Ａ１）号
国際公開第２０１２／０５９３８８（Ａ１）号
ＰＣＴ／ＥＰ２０１７／０５０９４
Ｐｏｌｙｕｒｅｔｈａｎｅ、第３版、Ｇ．Ｏｅｒｔｅｌ、Ｈａｎｓｅｒ  Ｖｅｒｌａｇ、Ｍｕｎｉｃｈ、１９９３
国際公開第００／２４７９９（Ａ１）号
Ｐｌａｓｔｉｃｓ  Ａｄｄｉｔｉｖｅ  Ｈａｎｄｂｏｏｋ、第５版、Ｈ．Ｚｗｅｉｆｅｌ編、Ｈａｎｓｅｒ  Ｐｕｂｌｉｓｈｅｒｓ、Ｍｕｎｉｃｈ、２００１
国際公開第２００９／０２７３１０（Ａ１）号
【国際調査報告】
2020526651.tif 000006
2020526651.tif 000007
2020526651.tif 000008